(57)【要約】「要約」「課題」  本発明が解決しようとする課題は、誘電率異方性、粘度、ネマチック相上限温度、低温でのネマチック相安定性、γ１等の液晶表示素子としての諸特性および表示素子の焼き付き特性を悪化させること無く、液晶表示素子に用いることにより優れた表示特性を実現可能な、誘電率異方性が負の液晶組成物を用いた液晶表示素子を提供する。「解決手段」  第一成分として一般式（ｉ）で表される化合物の群から少なくとも一つと、第二成分として一般式（ｉｉ）で表される化合物の群から少なくとも一つと、を含有することを特徴とする液晶組成物。「選択図」なし【特許請求の範囲】
【請求項１】
一般式（ｉ）：
【化１】
2017002700.tif 000115
（上記一般式（ｉ）中、ＲｉａおよびＲｉｂはそれぞれ独立して、炭素原子数２〜８個のアルケニル基を表し、
Ａｉ１１およびＡｉ１２はそれぞれ独立して、以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子または塩素原子で置換されていても良く、
ｎｉ１１は０〜３の整数を表し、ｎｉ１１が２または３であってＡｉ１１が複数存在する場合は、それらは同一であっても異なっていても良い。）で表される化合物を１種または２種以上と、
一般式（ｉｉ）：
【化２】
2017002700.tif 000116
（上記一般式（ｉｉ）中、Ｒｉｉ１１およびＲｉｉ１２はそれぞれ独立して、炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
Ａｉｉ１１は、以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子または塩素原子で置換されていても良く、
Ｚｉｉ１１は、−ＣＨ２−または−Ｏ−を表し、
ｎｉｉ１１は０〜３の整数を表し、
ｎｉｉ１２は０〜３の整数を表し、ｎｉｉ１１は２または３であってＡｉ１１が複数存在する場合は、それらは同一であっても異なっていても良い。）で表される化合物を１種または２種以上と、を含む液晶組成物。
【請求項２】
一般式（Ｎ−１）、（Ｎ−２）および（Ｎ−３）：
【化３】
2017002700.tif 000117
（式中、ＲＮ１１、ＲＮ１２、ＲＮ２１、ＲＮ２２、ＲＮ３１およびＲＮ３２はそれぞれ独立して、炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ＡＮ１１、ＡＮ１２、ＡＮ２１、ＡＮ２２、ＡＮ３１およびＡＮ３２はそれぞれ独立して、以下の基（ａ）、基（ｂ）および基（ｃ）：
（ａ）  １，４−シクロヘキシレン基（この基中に存在する１個の−ＣＨ２−または隣接していない２個以上の−ＣＨ２−は−Ｏ−に置き換えられてもよい。）
（ｂ）  １，４−フェニレン基（この基中に存在する１個の−ＣＨ＝または隣接していない２個以上の−ＣＨ＝は−Ｎ＝に置き換えられてもよい。）および
（ｃ）  （ｃ）ナフタレン−２，６−ジイル基、１，２，３，４−テトラヒドロナフタレン−２，６−ジイル基またはデカヒドロナフタレン−２，６−ジイル基（ナフタレン−２，６−ジイル基または１，２，３，４−テトラヒドロナフタレン−２，６−ジイル基中に存在する１個の−ＣＨ＝または隣接していない２個以上の−ＣＨ＝は−Ｎ＝に置き換えられても良い。）
からなる群より選ばれる基を表し、上記の基（ａ）、基（ｂ）および基（ｃ）はそれぞれ独立して、シアノ基、フッ素原子または塩素原子で置換されていても良く、
ＺＮ１１、ＺＮ１２、ＺＮ２１、ＺＮ２２、ＺＮ３１およびＺＮ３２はそれぞれ独立して、単結合−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−またはＣ≡Ｃ−を表し、
ＸＮ２１は水素原子またはフッ素原子を表し、
ＴＮ３１は−ＣＨ２−または酸素原子を表し、
ｎＮ１１、ｎＮ１２、ｎＮ２１、ｎＮ２２、ｎＮ３１およびｎＮ３２はそれぞれ独立して、０〜３の整数を表すが、ｎＮ１１＋ｎＮ１２、ｎＮ２１＋ｎＮ２２およびｎＮ３１＋ｎＮ３２はそれぞれ独立して、１、２または３であり、ｎＮ１１、ｎＮ１２、ｎＮ２１、ｎＮ２２、ｎＮ３１およびｎＮ３２がそれぞれ独立して２または３であってＡＮ１１〜ＡＮ３２、ＺＮ１１〜ＺＮ３２が複数存在する場合は、それらは同一であっても異なっていても良い。但し、上記一般式（Ｎ−１）で表される化合物において、一般式（ｉ）、一般式（ｉｉ）、一般式（Ｎ−２）および一般式（Ｎ−３）で表される化合物を除く。上記一般式（Ｎ−２）で表される化合物において、一般式（Ｎ−３）で表される化合物を除く。）で表される化合物から選ばれる化合物を１種または２種以上さらに含有する、請求項１に記載の液晶組成物。
【請求項３】
一般式（Ｌ）：
【化４】
2017002700.tif 000118
（式中、ＲＬ１およびＲＬ２はそれぞれ独立して、炭素原子数１〜８のアルキル基を表し、該アルキル基中の１個または非隣接の２個以上の−ＣＨ２−はそれぞれ独立して、−ＣＨ＝ＣＨ−、−Ｃ≡Ｃ−、−Ｏ−、−ＣＯ−、−ＣＯＯ−またはＯＣＯ−によって置換されていてもよく、
ｎＬ１は０、１、２または３を表し、
ＡＬ１、ＡＬ２およびＡＬ３はそれぞれ独立して、
（ａ）  １，４−シクロヘキシレン基（この基中に存在する１個の−ＣＨ２−または隣接していない２個以上の−ＣＨ２−は−Ｏ−に置き換えられてもよい。）および
（ｂ）  １，４−フェニレン基（この基中に存在する１個の−ＣＨ＝または隣接していない２個以上の−ＣＨ＝は−Ｎ＝に置き換えられてもよい。）
（ｃ）  （ｃ）ナフタレン−２，６−ジイル基、１，２，３，４−テトラヒドロナフタレン−２，６−ジイル基またはデカヒドロナフタレン−２，６−ジイル基（ナフタレン−２，６−ジイル基または１，２，３，４−テトラヒドロナフタレン−２，６−ジイル基中に存在する１個の−ＣＨ＝または隣接していない２個以上の−ＣＨ＝は−Ｎ＝に置き換えられても良い。）
からなる群より選ばれる基を表し、上記の基（ａ）、基（ｂ）および基（ｃ）はそれぞれ独立して、シアノ基、フッ素原子または塩素原子で置換されていても良く、
ＺＬ１およびＺＬ２はそれぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−またはＣ≡Ｃ−を表し、
ｎＬ１が２または３であってＡＬ２が複数存在する場合は、それらは同一であっても異なっていても良く、ｎＬ１が２または３であってＺＬ３が複数存在する場合は、それらは同一であっても異なっていても良い。但し、一般式（ｉ）、一般式（ｉｉ）、一般式（Ｎ−１）、一般式（Ｎ−２）および一般式（Ｎ−３）で表される化合物を除く。）で表される化合物から選ばれる化合物を１種または２種以上さらに含有する、請求項１または２に記載の液晶組成物。
【請求項４】
重合性化合物を含有する請求項１〜３のいずれか１項に記載の液晶組成物。
【請求項５】
請求項１〜４のいずれか１項に記載の液晶組成物を用いた液晶表示素子。
【請求項６】
前記重合性化合物をポリマー化させてなる液晶層を備えた請求項４に記載の液晶表示素子。
【請求項７】
請求項１〜４のいずれか１項に記載の液晶組成物を用いたアクティブマトリックス駆動液晶表示素子。
【請求項８】
請求項１〜４のいずれか１項に記載の液晶組成物を用いたＶＡモード、ＰＳＡモード、ＰＳＶＡモード、ＩＰＳモード、ＦＦＳモードまたはＥＣＢモード液晶表示素子。
【発明の詳細な説明】
【技術分野】
【０００１】
本発明は液晶表示材料として有用な誘電率異方性（Δε）が負の値を示す組成物およびこれを用いた液晶表示素子に関する。
【背景技術】
【０００２】
表示品質が優れていることから、アクティブマトリクス方式液晶表示素子が、携帯端末、液晶テレビ、プロジェクタ、コンピューター等の市場に出されている。アクティブマトリクス方式は、画素毎にＴＦＴ（薄膜トランジスタ）あるいはＭＩＭ（メタル・インシュレータ・メタル）等が使われており、この方式に用いられる液晶化合物あるいは液晶組成物は、高電圧保持率であることが重要視されている。また、更に広い視角特性を得るためにＶＡ（Ｖｅｒｔｉｃａｌ  Ａｌｉｇｎｍｅｎｔ：垂直配向）モード、ＩＰＳ（Ｉｎ  Ｐｌａｎｅ  Ｓｗｉｔｃｈｉｎｇ）モード、前記ＩＰＳモードの一種であるＦＦＳ（Ｆｒｉｎｇｅ  Ｆｉｅｌｄ  Ｓｗｉｔｃｈｉｎｇ）モードまたはＯＣＢ（Ｏｐｔｉｃａｌｌｙ  Ｃｏｍｐｅｎｓａｔｅｄ  Ｂｅｎｄ，  Ｏｐｔｉｃａｌｌｙ  Ｃｏｍｐｅｎｓａｔｅｄ  Ｂｉｒｅｆｒｉｎｇｅｎｃｅ）モードと組み合わせた液晶表示素子や、より明るい表示を得るためにＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モードの反射型の液晶表示素子が提案されている。この様な液晶表示素子に対応するために、現在も新しい液晶化合物あるいは液晶組成物の提案がなされている。【０００３】
Δεが負の液晶組成物は、液晶ＴＶや携帯端末等に採用されている垂直配向型ディスプレイ（ＶＡ、ＰＳＶＡモードなど）や水平配向型ディスプレイ（ＩＰＳ、ＦＦＳモード）に広く用いられており、これら駆動方式（モード）を含む全ての駆動方式において低電圧駆動、高速応答、広い動作温度範囲が求められている。すなわち、Δεが負で絶対値が大きく、粘度（η）が小さく、高いネマチック相−等方性液体相転移温度（Ｔｎｉ）が要求されている。また、Δｎとセルギャップ（ｄ）との積であるΔｎ×ｄの設定から、液晶組成物のΔｎをセルギャップに合わせて適当な範囲に調節する必要がある。加えて液晶表示素子をテレビやスマートフォン等へ応用する場合においては高速応答性が重視されるため、γ１の小さい液晶組成物が要求される。【０００４】
例えば特許文献１では、ジアルキルビシクロヘキサン骨格を有する化合物を用いることでγ１の低減を試みていたが、当該化合物の蒸気圧が高く、中でもアルキル鎖長の短い化合物は特にその傾向が一般的に顕著である。さらに、ジアルキルビシクロヘキサン骨格を有する化合物はＴｎｉも低い傾向があることから、側鎖長の合計が炭素原子数７以上の化合物を用いることが多く、側鎖長の短い化合物については十分な検討がなされていないのが実情であった。そこで、特許文献２では、ビシクロヘキサン系化合物の側鎖長や側鎖の基に着目して、ジアルケニルビシクロヘキサン骨格を有する化合物を用いることでγ１の低減を試みていた。
【先行技術文献】
【特許文献】
【０００５】
【特許文献１】特表２００８−５０５２３５号公報
【特許文献２】国際公開２０１４／１５５５３３号パンフレット
【発明の概要】
【発明が解決しようとする課題】
【０００６】
しかしながら、特許文献２のようにジアルケニルビシクロヘキサン骨格を有する化合物と特定のΔεが負の液晶化合物とを組み合わせると、液晶組成物全体としてのγ１の低減効果を発揮することが確認できる。しかしながら、液晶組成物の相溶性や液晶組成物全体のＴｎｉが低下するため、ジアルケニルビシクロヘキサン骨格を有する化合物およびΔεが負の液晶化合物の種類や他の減粘作用の化合物の含有量をある程度制限する必要があり、液晶組成物全体としてのγ１の低減効果が顕著に表れるように改善が求められている。そこで、本発明は上記課題を解決するΔεが負の液晶化合物を提供することを目的とする。
【課題を解決するための手段】
【０００７】
本発明者は、種々の液晶化合物および種々の化学物質を検討し、特定の液晶化合物を組み合わせることにより前記課題を解決することができることを見出し、本発明を完成するに至った。【０００８】
一般式（ｉ）で表される化合物および一般式（ｉｉ）で表される化合物を含有する組成物、当該組成物を使用した液晶表示素子および当該液晶組成物を使用した液晶表示素子を提供する。
【発明の効果】
【０００９】
本発明の負の誘電率異方性を有する組成物は、大幅に低い粘性を得ることができ、低温での溶解性が良好で、加熱や光照射による比抵抗や電圧保持率の変化が極めて小さいため、製品の実用性が高く、これを用いたＶＡ方式やＦＦＳ方式等の液晶表示素子は高速応答を達成できる。【００１０】
本発明の液晶組成物を含む液晶表示素子の製造工程において安定的に性能を発揮できるため、工程起因の表示不良が抑制されて歩留まり高く製造できるので、非常に有用である。【００１１】
本願発明の組成物をＩＰＳまたはＦＦＳモードの液晶表示素子に組み合わせると、高い透過率と高速応答性とを有することができる。
【発明を実施するための形態】
【００１２】
本発明の組成物は、室温（２５℃）において液晶相を呈することが好ましく、ネマチック相を呈することが更に好ましい。また、本発明の組成物は誘電的にほぼ中性の化合物（Δεの値が−２〜２）および負の化合物（Δεの値が−２より小さい）を含有する。尚、化合物のΔεは、２５℃において誘電的にほぼ中性の組成物に添加して調製した組成物の誘電率異方性の測定値から外挿した値である。なお、以下含有量を％で記載するが、これは質量％を意味する。
【００１３】
本発明の第一は、一般式（ｉ）：
【００１４】
【化１】
2017002700.tif 000002
【００１５】
（上記一般式（ｉ）中、ＲｉａおよびＲｉｂはそれぞれ独立して、炭素原子数２〜８個のアルケニル基であり、
Ａｉ１１およびＡｉ１２はそれぞれ独立して、以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子または塩素原子で置換されていても良く、
ｎｉ１１は０〜３の整数を表し、ｎｉ１１が２または３であってＡｉ１１が複数存在する場合は、それらは同一であっても異なっていても良い。）で表される化合物を１種または２種以上と、
一般式（ｉｉ）：
【００１６】
【化２】
2017002700.tif 000003
【００１７】
（上記一般式（ｉｉ）中、Ｒｉｉ１１およびＲｉｉ１２はそれぞれ独立して、炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
Ａｉｉ１１は、以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子または塩素原子で置換されていても良く、
Ｚｉｉ１１は、−ＣＨ２−または−Ｏ−を表し、
ｎｉｉ１１は０〜３の整数を表し、
ｎｉｉ１２は０〜３の整数を表し、ｎｉｉ１１は２または３であってＡｉ１１が複数存在する場合は、それらは同一であっても異なっていても良い。）で表される化合物を１種または２種以上と、を含む液晶組成物である。
【００１８】
本発明に係る液晶組成物は、一般式（ｉ）で表される化合物と、一般式（ｉｉ）で表される化合物とを含む液晶組成物は、低粘度で応答速度性が顕著に向上する。より詳細には、一般式（ｉ）で表される化合物の代わりに同量の片側がアルケニル基の化合物を複数種混合する場合と比べて、一般式（ｉ）で表される化合物を有する方が、低粘度で高速応答性の液晶表示素子に適した液晶組成物を実現することができる。
【００１９】
本発明の液晶組成物は、２５℃における屈折率異方性（Δｎ）が０．０６から０．２０であるが、０．０７から０．１８が更に好ましく、０．０８から０．１６が特に好ましい。更に詳述すると、薄いセルギャップに対応する場合は０．１１から０．１４であることが好ましく、厚いセルギャップに対応する場合は０．０８から０．１１であることが好ましい。
【００２０】
本発明の液晶組成物は、２５℃における誘電率異方性（Δε）が−１２から−２である事が好ましく、−１０から−２．５がより好ましく、−８から−３がさらに好ましい。
【００２１】
本発明の液晶組成物は、ネマチック相−等方性液体相転移温度（Ｔｎｉ）が６０℃から１２０℃であるが、７０℃から１１０℃がより好ましく、７０℃から１００℃が特に好ましい。
【００２２】
本発明の液晶組成物は、２５℃における粘度（η）が５〜５５ｍＰａ・ｓであるが、７〜５４ｍＰａ・ｓ以下であることが更に好ましく、１０〜５０ｍＰａ・ｓ以下であることが特に好ましい。
【００２３】
本発明の液晶組成物は、２５℃における回転粘性（γ１）が２０から２００ｍＰａ・ｓであるが、１５０ｍＰａ・ｓ以下であることが更に好ましく、１００ｍＰａ・ｓ以下であることがより更に好ましく、９５ｍＰａ・ｓ以下であることが特に好ましい。
【００２４】
以下、本発明に係る液晶組成物の必須成分である一般式（ｉ）および（ｉｉ）で表される化合物を順に詳説した後、本発明の液晶組成物に使用できる好適な他の液晶化合物について説明する。
【００２５】
本発明に係る一般式（ｉ）で表される化合物は、誘電的にほぼ中性の化合物（Δεの値が−２〜２）であることが好ましい。
【００２６】
一般式（ｉ）において、ＲｉａおよびＲｉｂはそれぞれ独立して、炭素原子数２〜８個のアルケニル基であり、直鎖状または分岐状が好ましく、直鎖状がより好ましい。直鎖状の炭素原子数２〜６個のアルケニル基であることがさらに好ましく、直鎖状の炭素原子数２〜３個のアルケニル基であることが特に好ましい。
【００２７】
本発明に係るより好ましいアルケニル基としては、式（Ｒ１）から式（Ｒ５）のいずれかで表される基から選ばれることが好ましい（各式中の黒点は環構造中の炭素原子を表す。）。
【００２８】
【化３】
2017002700.tif 000004
【００２９】
で表される。
【００３０】
本発明に係る一般式（ｉ）におけるＲｉａおよびＲｉｂはそれぞれ独立して、式（Ｒ１）、式（Ｒ２）、式（Ｒ４）が好ましく、式（Ｒ１）、式（Ｒ２）がより好ましい。
【００３１】
なお、本明細書中において、アルケニル基の例は共通であり、各々のアルキル基の炭素原子数の数によって適宜上記例示から選択される。
【００３２】
また、本発明に係る一般式（ｉ）で表される化合物は、両側の基にアルケニル基を備えていることから、粘度の低下や高速応答性の効果にシナジーを示す。
【００３３】
一般式（ｉ）において、Ａｉ１１およびＡｉ１２はそれぞれ独立して、１，４−シクロヘキシレン基および１，４−フェニレン基からなる群より選ばれる基であることが好ましく、当該基はそれぞれ独立して、フッ素原子で置換されていても良い。Ａｉ１２が１,４−フェニレン基を表す場合、Ｒｉｂは（Ｒ４）および（Ｒ５）から選ばれる基であることが更に好ましい。
【００３４】
上記一般式（ｉ）において、ｎｉ１１は０から２の整数であることが好ましく、ｎｉ１１は０または１の整数であることがより好ましく、ｎｉ１１は０であることが特に好ましい。すなわち、上記式（ｉ）で表される化合物は、２〜４環の化合物が好ましく、２〜３環の化合物が好ましく、２環の化合物が特に好ましい。
【００３５】
また、上記一般式（ｉ）で表される化合物は、分子内にシクロヘキサン環を２つ備えることが好ましい。したがって、上記一般式（ｉ）において、ｎｉ１１個のＡｉ１１およびＡｉ１２からなる群から選択される１つの基が、１，４−シクロヘキシレン基であることが好ましく、Ａｉ１２が１，４−シクロヘキシレン基であることが特に好ましい。
【００３６】
本発明の組成物の総量に対しての式（ｉ）で表される化合物の好ましい含有量の下限値は、１％であり、２％であり、３％であり、５％であり、７％であり、８％であり、１０％であり、１３％であり、１５％であり、１７％であり、２０％であり、２３％であり、２５％であり、３０％であり、３１％であり、３２％であり、３３％である。３４％であり、３６％であり、３８％であり、３９％である。好ましい含有量の上限値は、本発明の組成物の総量に対して、６５％であり、６３％であり、６０％であり、５８％であり、５７％であり、５５％であり、５３％であり、５２％であり、５０％であり、４８％であり、４０％であり、３７％であり、３５％であり、３３％であり、３０％であり、２７％であり、２５％であり、２３％であり、２０％であり、１７％であり、１５％であり、１３％であり、１２％であり、１０％である。
【００３７】
上記一般式（ｉ）で表される化合物は、以下の一般式（ｉ−ａ）であることが好ましい。
【００３８】
【化４】
2017002700.tif 000005
【００３９】
（上記一般式（ｉ−ａ）中、ＲｉａおよびＲｉｂはそれぞれ独立して、炭素原子数２〜５個のアルケニル基であり、
Ａｉ１３は、以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子または塩素原子で置換されていても良く、
ｎｉ１２は０〜１の整数を表す。）
ｎｉ１２が１の場合は、Ａｉ１３は１，４−フェニレン基であることが好ましく、上記一般式（ｉ−ａ）において、ｎｉ１２が０であることが特に好ましい。シクロヘキサン環が直接連結し、かつ両端の基がアルケニル基の構造であると、弾性定数を向上させ、低粘度の液晶組成物を実現することができる。これにより一般式（ｉｉ）との組み合わせた液晶組成物は、低粘度で高速応答性を実現することができる。
【００４０】
本発明の組成物の総量に対しての一般式（ｉ−ａ）で表される化合物の好ましい含有量の下限値は、１％であり、２％であり、３％であり、５％であり、７％であり、８％であり、１０％であり、１３％であり、１５％であり、１７％であり、２０％であり、２３％であり、２５％であり、３０％であり、３１％であり、３２％であり、３３％である。３４％であり、３６％であり、３８％であり、３９％である。好ましい含有量の上限値は、本発明の組成物の総量に対して、６５％であり、６３％であり、６０％であり、５８％であり、５７％であり、５５％であり、５３％であり、５２％であり、５０％であり、４８％であり、４０％であり、３７％であり、３５％であり、３３％であり、３０％であり、２７％であり、２５％であり、２３％であり、２０％であり、１７％であり、１５％であり、１３％であり、１２％であり、１０％である。
【００４１】
本発明に係る一般式（ｉ）で表される化合物は、一般式（ｉ−１）〜（ｉ−５）で表される化合物からなる群から選択される１種または２種以上であることが好ましい。
【００４２】
一般式（ｉ）で表される化合物は、一般式（ｉ−１）で表される化合物群から選ばれる化合物であることが好ましい。
【００４３】
【化５】
2017002700.tif 000006
【００４４】
（式中ＲｉａおよびＲｉｂはそれぞれ独立して、炭素原子数２〜８個のアルケニル基を表す。）
一般式（ｉ−１）において、ＲｉａおよびＲｉｂはそれぞれ独立して、直鎖状の炭素原子数２〜５のアルケニル基が好ましい。
【００４５】
本発明の組成物の総量に対しての式（ｉ−１）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００４６】
さらに、一般式（ｉ−１）で表される化合物は、式（ｉ−１．１）から式（ｉ−１．１５）で表される化合物群から選ばれる化合物であることが好ましく、式（ｉ−１．１）〜式（ｉ−１．５）、式（ｉ−１．７）、式（ｉ−１．８）、式（ｉ−１．１４）で表される化合物群から選ばれる化合物であること更に好ましく、式（ｉ−１．１）、式（ｉ−１．２）、式（ｉ−１．４）で表される化合物群から選ばれる化合物であることが特に好ましい。
【００４７】
【化６】
2017002700.tif 000007
【００４８】
【化７】
2017002700.tif 000008
【００４９】
特に、式（ｉ−１．１）、式（ｉ−１．４）で表される化合物は、本発明の組成物の応答速度を特に改善するため好ましい。また、応答速度よりも高いＴｎｉを求めるときは、式（ｉ−１．２）、式（ｉ−１．３）、式（ｉ−１．７）および式（ｉ−１．８）で表される化合物を用いることが好ましい。また、低温での溶解度を良くするためには、式（ｉ−１．１）、式（ｉ−１．３）、式（ｉ−１．４）および式（ｉ−１．５）で表される化合物が好ましい。さらに、低粘度、かつ弾性定数Ｋ３３の値を向上するには式（ｉ−１．１）、式（ｉ−１．２）および式（ｉ−１．４）で表される化合物が好ましく、低粘度の化合物と、弾性定数Ｋ３３の値を向上する化合物とを別々に混合した組成物より、式（ｉ−１．１）、式（ｉ−１．２）および式（ｉ−１．４）で表される化合物を使用した方が前者よりシナジーを示す。
【００５０】
一般式（ｉ）で表される化合物は一般式（ｉ−２）で表される下記の化合物である。
【００５１】
【化８】
2017002700.tif 000009
【００５２】
（式中ＲｉａおよびＲｉｂはそれぞれ独立して、炭素原子数２〜８個のアルケニル基を表す。）
一般式（ｉ−２）において、ＲｉａおよびＲｉｂはそれぞれ独立して、直鎖状の炭素原子数２〜５のアルケニル基が好ましい。
【００５３】
本発明の組成物の総量に対しての式（ｉ−２）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００５４】
さらに、一般式（ｉ−２）で表される化合物は、式（ｉ−２．１）から式（ｉ−２．８）で表される化合物群から選ばれる化合物であることが好ましく、式（ｉ−２．１）、式（ｉ−２．２）、式（ｉ−２．５）、式（ｉ−２．６）で表される化合物群から選ばれる化合物であることが更に好ましい。
2017002700.tif 000010
【００５５】
一般式（ｉ）で表される化合物は、以下の一般式（ｉ−３）で表される化合物が好ましい。
【００５６】
【化９】
2017002700.tif 000011
【００５７】
（式中ＲｉａおよびＲｉｂはそれぞれ独立して、炭素原子数２〜８個のアルケニル基を表す。）
一般式（ｉ−３）において、ＲｉａおよびＲｉｂはそれぞれ独立して、直鎖状の炭素原子数２〜５のアルケニル基が好ましい。
【００５８】
本発明の組成物の総量に対しての式（ｉ−３）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００５９】
さらに、一般式（ｉ−３）で表される化合物は、式（ｉ−３．１）から式（ｉ−３．３）で表される化合物群から選ばれる化合物であることが好ましい。
2017002700.tif 000012
【００６０】
一般式（ｉ）で表される化合物は、以下の一般式（ｉ−４）で表される化合物が好ましい。
【００６１】
【化１０】
2017002700.tif 000013
【００６２】
（式中ＲｉａおよびＲｉｂはそれぞれ独立して、炭素原子数２〜８個のアルケニル基を表す。）
一般式（ｉ−４）において、ＲｉａおよびＲｉｂはそれぞれ独立して、直鎖状の炭素原子数２〜５のアルケニル基が好ましい。
【００６３】
本発明の組成物の総量に対しての式（ｉ−４）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００６４】
さらに、一般式（ｉ−４）で表される化合物は、式（ｉ−４．１）から式（ｉ−３．  ）で表される化合物群から選ばれる化合物であることが好ましく、式（ｉ−４．１）で表される化合物がより好ましい。
2017002700.tif 000014
【００６５】
一般式（ｉ）で表される化合物は、以下の一般式（ｉ−５）で表される化合物が好ましい。
【００６６】
【化１１】
2017002700.tif 000015
【００６７】
（式中ＲｉａおよびＲｉｂはそれぞれ独立して、炭素原子数２〜８個のアルケニル基を表す。）
一般式（ｉ−５）において、ＲｉａおよびＲｉｂはそれぞれ独立して、直鎖状の炭素原子数２〜５のアルケニル基が好ましい。
【００６８】
本発明の組成物の総量に対しての式（ｉ−５）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
【００６９】
さらに、一般式（ｉ−５）で表される化合物は、式（ｉ−５．１）から式（ｉ−５．３）で表される化合物群から選ばれる化合物であることが好ましい。
2017002700.tif 000016
【００７０】
本発明に係る一般式（ｉｉ）で表される化合物は、負の化合物（Δεの値が−２より小さい）であることが好ましい。
【００７１】
一般式（ｉｉ）において、Ｒｉｉ１１は、炭素原子数１〜８のアルキル基または炭素原子数２〜８のアルケニル基を表すことが好ましく、直鎖状の炭素原子数１〜５のアルキル基または直鎖状の炭素原子数２〜５のアルケニル基を表すことが好ましい。
【００７２】
一般式（ｉｉ）において、Ｒｉｉ１２は、炭素原子数１〜８のアルキル基、炭素原子数１〜８のアルコキシ基、炭素原子数２〜８のアルケニル基または炭素原子数２〜８のアルケニルオキシ基を表すことが好ましく、直鎖状の炭素原子数１〜５のアルコキシ基、直鎖状の炭素原子数２〜５のアルケニル基または直鎖状の炭素原子数２〜５のアルケニルオキシ基を表すことが好ましい。
【００７３】
一般式（ｉｉ）において、Ａｉｉ１１は、１，４−シクロヘキシレン基（基中の１個または非隣接の２個以上の−ＣＨ２−は−Ｏ−によって置換されていても良い。）または１，４−フェニレン基を表すことが好ましく、当該１，４−フェニレン基中の水素原子はそれぞれ独立して、フッ素原子で置換されていても良い。また、ｎｉｉ１１は２以上の場合、Ａｉｉ１１はそれぞれ同一であっても異なってもよい。一般式（ｉｉ）において、Ａｉｉ１１は、１，４−シクロヘキシレン基または１，４−フェニレン基を表すことが好ましく、Ｚｉｉ１１が−Ｏ−の場合は、１，４−シクロヘキシレン基であることがより好ましい。
【００７４】
一般式（ｉｉ）において、Ｚｉｉ１１は、−ＣＨ２−または−Ｏ−を表すことが好ましい。
【００７５】
一般式（ｉｉ）において、ｎｉｉ１１は、０、１または２を表すことが好ましく、かつ
ｎｉｉ１１が２以上であってＡｉｉ１１が複数存在する場合は、それらは同一であっても異なっていても良く、ｎｉｉ１１は、１または２を表すことがより好ましい。
【００７６】
一般式（ｉｉ）において、ｎｉｉ１２は、０、１または２を表すことが好ましい。誘電率異方性および高速応答の観点から、ｎｉｉ１２は０であることが好ましい。
【００７７】
本発明の液晶組成物の総量に対しての一般式（ｉｉ）で表される化合物の好ましい含有量の下限値は、１％であり、２％であり、４％であり、５％であり、８％であり、１０％であり、１３％であり、１５％であり、１８％であり、２０％であり、２３％であり、２５％であり、２８％であり、３０％であり、３２％であり、３５％であり、３７％であり、４０％である。好ましい含有量の上限値は、７０％であり、６５％であり、６０％であり、５５％であり、５０％であり、４５％であり、４３％であり、４０％であり、３５％であり、３２％であり、３０％であり、３５％であり、３２％であり、３０％であり、３５％であり、３２％であり、３０％であり、３５％であり、３２％であり、３０％であり、２８％であり、２５％であり、２３％であり、２０％であり、１８％であり、１５％であり、１３％であり、１０％であり、８％であり、５％である。
【００７８】
一般式（ｉｉ）で表される化合物は、一般式（ｉｉ−１）〜（ｉｉ−１１）で表される化合物群から選ばれる化合物であることが好ましく、一般式（ｉｉ−１）〜一般式（ｉｉ−４）で表される化合物がより好ましく、一般式（ｉｉ−１）〜一般式（ｉｉ−２）で表される化合物がさらに好ましい。
【００７９】
前記一般式（ｉｉ）で表される化合物は、以下の一般式（ｉｉ−１）で表される化合物が好ましい。
【００８０】
【化１２】
2017002700.tif 000017
【００８１】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１１は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【００８２】
一般式（ｉｉ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【００８３】
一般式（ｉｉ−１）で表される化合物と一般式（ｉ）で表される化合物とを組み合わせると粘度を大幅に低下させることができ、高速応答に適した液晶組成物を調製することができる。
【００８４】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【００８５】
本発明の組成物の総量に対しての式（ｉｉ−１）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【００８６】
さらに、一般式（ｉｉ−１）で表される化合物は、式（ｉｉ−１．１）から式（ｉｉ−１．１２）で表される化合物群から選ばれる化合物であることが好ましく、式（ｉｉ−１．１）〜（ｉｉ−１．５）で表される化合物であることが好ましく、式（ｉｉ−１．１）および式（ｉｉ−１．３）で表される化合物が好ましい。
【００８７】
【化１３】
2017002700.tif 000018
【００８８】
式（ｉｉ−１．１）および式（ｉｉ−１．２）で表される化合物は単独で使用することも、組み合わせて使用することも可能であるが、本発明の組成物の総量に対しての単独またはこれら化合物の好ましい含有量の下限値は、５％であり、８％であり、１０％であり、１２％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【００８９】
前記一般式（ｉｉ）で表される化合物は、以下の一般式（ｉｉ−２）で表される化合物が好ましい。
【００９０】
【化１４】
2017002700.tif 000019
【００９１】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【００９２】
一般式（ｉｉ−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【００９３】
一般式（ｉｉ−２）で表される化合物と一般式（ｉ）で表される化合物とを組み合わせると粘度を大幅に低下させることができ、高速応答に適した液晶組成物を調製することができる。
【００９４】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【００９５】
本発明の組成物の総量に対しての式（ｉｉ−２）で表される化合物の好ましい含有量の下限値は、２％であり、５％であり、１０％であり、１２％であり、１３％であり、１５％であり、１６％であり、１７％であり、１８％であり、１９％である。好ましい含有量の上限値は、本発明の組成物の総量に対して、３５％であり、３０％であり、２８％であり、２５％であり、２３％であり、２０％であり、１９％である。
【００９６】
さらに、一般式（ｉｉ−２）で表される化合物は、式（ｉｉ−２．１）から式（ｉｉ−２．２５）で表される化合物群から選ばれる化合物であることが好ましく、式（ｉｉ−２．１）〜（ｉｉ−２．１５）で表される化合物であることが好ましく、式（ｉｉ−２．１）および式（ｉｉ−２．４）で表される化合物が好ましい。
【００９７】
【化１５】
2017002700.tif 000020
【００９８】
【化１６】
2017002700.tif 000021
【００９９】
式（ｉｉ−２．２）および式（ｉｉ−２．４）で表される化合物は単独で使用することも、組み合わせて使用することも可能であるが、本発明の組成物の総量に対しての単独またはこれら化合物の好ましい含有量の下限値は、５％であり、８％であり、１０％であり、１１％であり、１２％であり、１３％であり、１５％である。好ましい含有量の上限値は、本発明の組成物の総量に対して、３５％であり、３０％であり、２８％であり、２５％であり、２３％であり、２０％であり、１９％であり、１８％であり、１５％であり、１３％である。
【０１００】
前記一般式（ｉｉ）で表される化合物は、以下の一般式（ｉｉ−３）で表される化合物が好ましい。
【０１０１】
【化１７】
2017002700.tif 000022
【０１０２】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【０１０３】
一般式（ｉｉ−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１０４】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０１０５】
さらに、一般式（ｉｉ−３）で表される化合物は、式（ｉｉ−３．１）から式（ｉｉ−３．２５）で表される化合物群から選ばれる化合物であることが好ましく、式（ｉｉ−３．１）〜（ｉｉ−３．１５）で表される化合物であることが好ましく、式（ｉｉ−３．１）および式（ｉｉ−３．４）で表される化合物が好ましい。
【０１０６】
【化１８】
2017002700.tif 000023
【０１０７】
【化１９】
2017002700.tif 000024
【０１０８】
本発明の組成物の総量に対しての式（ｉｉ−３）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１０９】
前記一般式（ｉｉ）で表される化合物は、以下の一般式（ｉｉ−４）で表される化合物が好ましい。
【０１１０】
【化２０】
2017002700.tif 000025
【０１１１】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【０１１２】
一般式（ｉｉ−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１１３】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０１１４】
さらに、一般式（ｉｉ−４）で表される化合物は、式（ｉｉ−４．１）から式（ｉｉ−４．１５）で表される化合物群から選ばれる化合物であることが好ましく、式（ｉｉ−４．１）〜（ｉｉ−４．１５）で表される化合物であることが好ましく、式（ｉｉ−４．１）および式（ｉｉ−４．４）で表される化合物が好ましい。
【０１１５】
【化２１】
2017002700.tif 000026
【０１１６】
本発明の組成物の総量に対しての式（ｉｉ−４）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１１７】
前記一般式（ｉｉ）で表される化合物は、以下の一般式（ｉｉ−５）で表される化合物が好ましい。
【０１１８】
【化２２】
2017002700.tif 000027
【０１１９】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【０１２０】
一般式（ｉｉ−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１２１】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０１２２】
さらに、一般式（ｉｉ−５）で表される化合物は、式（ｉｉ−５．１）から式（ｉｉ−５．１０）で表される化合物群から選ばれる化合物であることが好ましく、式（ｉｉ−５．１）〜（ｉｉ−５．５）で表される化合物であることが好ましく、式（ｉｉ−５．１）および式（ｉｉ−５．４）で表される化合物が好ましい。
【０１２３】
【化２３】
2017002700.tif 000028
【０１２４】
本発明の組成物の総量に対しての式（ｉｉ−５）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１２５】
前記一般式（ｉｉ）で表される化合物は、以下の一般式（ｉｉ−６）で表される化合物が好ましい。
【０１２６】
【化２４】
2017002700.tif 000029
【０１２７】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【０１２８】
一般式（ｉｉ−６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１２９】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０１３０】
本発明の組成物の総量に対しての式（ｉｉ−６）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１３１】
前記一般式（ｉｉ）で表される化合物は、以下の一般式（ｉｉ−７）で表される化合物が好ましい。
【０１３２】
【化２５】
2017002700.tif 000030
【０１３３】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【０１３４】
一般式（ｉｉ−７）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１３５】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０１３６】
さらに、一般式（ｉｉ−７）で表される化合物は、式（ｉｉ−７．１）から式（ｉｉ−７．１０）で表される化合物群から選ばれる化合物であることが好ましく、式（ｉｉ−７．１）〜（ｉｉ−７．５）で表される化合物であることが好ましく、式（ｉｉ−７．２）および式（ｉｉ−７．４）で表される化合物が好ましい。
【０１３７】
【化２６】
2017002700.tif 000031
【０１３８】
本発明の組成物の総量に対しての式（ｉｉ−７）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１３９】
前記一般式（ｉｉ）で表される化合物は、以下の一般式（ｉｉ−８）で表される化合物が好ましい。
【０１４０】
【化２７】
2017002700.tif 000032
【０１４１】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【０１４２】
一般式（ｉｉ−８）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１４３】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０１４４】
本発明の組成物の総量に対しての式（ｉｉ−８）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１４５】
一般式（ｉｉ−９）で表される化合物は下記の化合物である。
【０１４６】
【化２８】
2017002700.tif 000033
【０１４７】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
Ｒｉｉ１１は炭素原子数１〜５のアルキル基または炭素原子数２〜５のアルケニル基が好ましく、エチル基、プロピル基またはブチル基が好ましい。Ｒｉｉ１２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【０１４８】
一般式（ｉｉ−９）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１４９】
一般式（ｉ）で表される化合物と、一般式（ｉｉ−９）で表される化合物とを組み合わせると、一般式（ｉ）で表される化合物の効果の低粘度と、一般式（ｉｉ−９）で表される化合物の弾性定数（Ｋ３３）の向上により、液晶組成物全体のγ１の低減にシナジーを奏する。
【０１５０】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０１５１】
さらに、一般式（ｉｉ−９）で表される化合物は、式（ｉｉ−９．１）から式（ｉｉ−９．１０）で表される化合物群から選ばれる化合物であることが好ましく、式（ｉｉ−９．１）〜（ｉｉ−９．５）で表される化合物であることが好ましく、式（ｉｉ−９．１）および式（ｉｉ−９．４）で表される化合物が好ましい。
【０１５２】
【化２９】
2017002700.tif 000034
【０１５３】
本発明の組成物の総量に対しての式（ｉｉ−９）で表される化合物の好ましい含有量の下限値は、１％であり、２％であり、３％であり、４％であり、５％であり、６％であり、１０％であり、１３％であり、１５％であり、１８％である。好ましい含有量の上限値は、本発明の組成物の総量に対して、３５％であり、３０％であり、２８％であり、２５％であり、２３％であり、２０％であり、１８％であり、１５％であり、１３％である。
【０１５４】
一般式（ｉｉ−１０）で表される化合物は下記の化合物である。
【０１５５】
【化３０】
2017002700.tif 000035
【０１５６】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
一般式（ｉｉ−１１）で表される化合物は下記の化合物である。
【０１５７】
【化３１】
2017002700.tif 000036
【０１５８】
（式中、Ｒｉｉ１１およびＲｉｉ１２はそれぞれ独立して、炭素原子数１〜８個のアルキル基、炭素原子数２〜８個のアルケニル基または炭素原子数１〜８個のアルコキシ基を表す。）
本発明に係る液晶組成物は、必須成分である一般式（ｉ）で表される化合物および一般式（ｉｉ）で表される化合物以外に、一般式（Ｌ）、一般式（Ｎ−１）、一般式（Ｎ−２）および一般式（Ｎ−３）からなる群から選択される１種または２種以上の化合物を含んでもよい。
【０１５９】
本発明に係る液晶組成物は、誘電的にほぼ中性の化合物（Δεの値が−２〜２）として一般式（Ｌ）で表される化合物群からなる選択される１種または２種以上の化合物を含むことが好ましい。一般式（Ｌ）で表される化合物は誘電的にほぼ中性の化合物（Δεの値が−２〜２）に該当することが好ましい。
【０１６０】
本発明に係る液晶組成物の任意成分である、誘電的にほぼ中性の化合物（Δεの値が−２〜２）として一般式（Ｌ）は、
【０１６１】
【化３２】
2017002700.tif 000037
【０１６２】
（式中、ＲＬ１およびＲＬ２はそれぞれ独立して、炭素原子数１〜８のアルキル基を表し、該アルキル基中の１個または非隣接の２個以上の−ＣＨ２−はそれぞれ独立して、−ＣＨ＝ＣＨ−、−Ｃ≡Ｃ−、−Ｏ−、−ＣＯ−、−ＣＯＯ−またはＯＣＯ−によって置換されていてもよく、
ｎＬ１は０、１、２または３を表し、
ＡＬ１、ＡＬ２およびＡＬ３はそれぞれ独立して、
（ａ）  １，４−シクロヘキシレン基（この基中に存在する１個の−ＣＨ２−または隣接していない２個以上の−ＣＨ２−は−Ｏ−に置き換えられてもよい。）および
（ｂ）  １，４−フェニレン基（この基中に存在する１個の−ＣＨ＝または隣接していない２個以上の−ＣＨ＝は−Ｎ＝に置き換えられてもよい。）
（ｃ）  （ｃ）ナフタレン−２，６−ジイル基、１，２，３，４−テトラヒドロナフタレン−２，６−ジイル基またはデカヒドロナフタレン−２，６−ジイル基（ナフタレン−２，６−ジイル基または１，２，３，４−テトラヒドロナフタレン−２，６−ジイル基中に存在する１個の−ＣＨ＝または隣接していない２個以上の−ＣＨ＝は−Ｎ＝に置き換えられても良い。）
からなる群より選ばれる基を表し、上記の基（ａ）、基（ｂ）および基（ｃ）はそれぞれ独立して、シアノ基、フッ素原子または塩素原子で置換されていても良く、
ＺＬ１およびＺＬ２はそれぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−またはＣ≡Ｃ−を表し、
ｎＬ１が２または３であってＡＬ２が複数存在する場合は、それらは同一であっても異なっていても良く、ｎＬ１が２または３であってＺＬ３が複数存在する場合は、それらは同一であっても異なっていても良いが、一般式（ｉ）、一般式（ｉｉ）、一般式（Ｎ−１）、一般式（Ｎ−２）および一般式（Ｎ−３）で表される化合物を除く。）で表される化合物であることが好ましい。
【０１６３】
一般式（Ｌ）で表される化合物は単独で用いてもよいが、組み合わせて使用することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類であり、３種類であり、４種類であり、５種類であり、６種類であり、７種類であり、８種類であり、９種類であり、１０種類以上である。
【０１６４】
本発明の組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０１６５】
本発明の組成物の総量に対しての式（Ｌ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％である。
【０１６６】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が高く上限値が高いことが好ましい。また、駆動電圧を低く保つために誘電率異方性を大きくしたいときは、上記の下限値を低く上限値が低いことが好ましい。
【０１６７】
信頼性を重視する場合にはＲＬ１およびＲＬ２はともにアルキル基であることが好ましく、化合物の揮発性を低減させることを重視する場合にはアルコキシ基であることが好ましく、粘性の低下を重視する場合には少なくとも一方はアルケニル基であることが好ましい。
【０１６８】
ＲＬ１およびＲＬ２は、それが結合する環構造がフェニル基（芳香族）である場合には、直鎖状の炭素原子数１〜５のアルキル基、直鎖状の炭素原子数１〜４のアルコキシ基および炭素原子数４〜５のアルケニル基が好ましく、それが結合する環構造がシクロヘキサン、ピランおよびジオキサンなどの飽和した環構造の場合には、直鎖状の炭素原子数１〜５のアルキル基、直鎖状の炭素原子数１〜４のアルコキシ基および直鎖状の炭素原子数２〜５のアルケニル基が好ましい。ネマチック相を安定化させるためには炭素原子および存在する場合酸素原子の合計が５以下であることが好ましく、直鎖状であることが好ましい。
【０１６９】
アルケニル基としては、式（Ｒ１）から式（Ｒ５）のいずれかで表される基から選ばれることが好ましい。（各式中の黒点は環構造中の炭素原子を表す。）
【０１７０】
【化３３】
2017002700.tif 000038
【０１７１】
ｎＬ１は応答速度を重視する場合には０が好ましく、ネマチック相の上限温度を改善するためには２または３が好ましく、これらのバランスをとるためには１が好ましい。また、組成物として求められる特性を満たすためには異なる値の化合物を組み合わせることが好ましい。
【０１７２】
ＡＬ１、ＡＬ２およびＡＬ３はΔｎを大きくすることが求められる場合には芳香族であることが好ましく、応答速度を改善するためには脂肪族であることが好ましく、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基または１，２，３，４−テトラヒドロナフタレン−２，６−ジイル基を表すことが好ましく、下記の構造を表すことがより好ましく、
【０１７３】
【化３４】
2017002700.tif 000039
【０１７４】
トランス−１，４−シクロへキシレン基または１，４−フェニレン基を表すことがより好ましい。
【０１７５】
ＺＬ１およびＺＬ２は応答速度を重視する場合には単結合であることが好ましい。
【０１７６】
一般式（Ｌ）で表される化合物は一般式（Ｌ−１）〜（Ｌ−７）で表される化合物群から選ばれる化合物であることが好ましい。
【０１７７】
一般式（Ｌ−１）で表される化合物は下記の化合物である。
【０１７８】
【化３５】
2017002700.tif 000040
【０１７９】
（式中、ＲＬ１１およびＲＬ１２はそれぞれ独立して、一般式（Ｌ）におけるＲＬ１およびＲＬ２と同じ意味を表す。）
ＲＬ１１およびＲＬ１２は、直鎖状の炭素原子数１〜５のアルキル基、直鎖状の炭素原子数１〜４のアルコキシ基および直鎖状の炭素原子数２〜５のアルケニル基が好ましい。
【０１８０】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１８１】
好ましい含有量の下限値は、本発明の組成物の総量に対して、１％であり、２％であり、３％であり、５％であり、７％であり、１０％であり、１５％であり、２０％であり、２５％であり、３０％であり、３５％であり、４０％であり、４５％であり、５０％であり、５５％である。好ましい含有量の上限値は、本発明の組成物の総量に対して、９５％であり、９０％であり、８５％であり、８０％であり、７５％であり、７０％であり、６５％であり、６０％であり、５５％であり、５０％であり、４５％であり、４０％であり、３５％であり、３０％であり、２５％である。
【０１８２】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が中庸で上限値が中庸であることが好ましい。また、駆動電圧を低く保つために誘電率異方性を大きくしたいときは、上記の下限値が低く上限値が低いことが好ましい。
【０１８３】
一般式（Ｌ−１）で表される化合物は一般式（Ｌ−１−１）で表される化合物群から選ばれる化合物であることが好ましい。
【０１８４】
【化３６】
2017002700.tif 000041
【０１８５】
（式中ＲＬ１２は一般式（Ｌ−１）における意味と同じ意味を表す。）
一般式（Ｌ−１−１）で表される化合物は、式（Ｌ−１−１．１）から式（Ｌ−１−１．３）で表される化合物群から選ばれる化合物であることが好ましく、式（Ｌ−１−１．２）または式（Ｌ−１−１．３）で表される化合物であることが好ましく、特に、式（Ｌ−１−１．３）で表される化合物であることが好ましい。
【０１８６】
【化３７】
2017002700.tif 000042
【０１８７】
本発明の組成物の総量に対しての式（Ｌ−１−１．３）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０１８８】
一般式（Ｌ−１）で表される化合物は一般式（Ｌ−１−２）で表される化合物群から選ばれる化合物であることが好ましい。
【０１８９】
【化３８】
2017002700.tif 000043
【０１９０】
（式中ＲＬ１２は一般式（Ｌ−１）における意味と同じ意味を表す。）
本発明の組成物の総量に対しての式（Ｌ−１−２）で表される化合物の好ましい含有量の下限値は、１％であり、５％であり、１０％であり、１５％であり、１７％であり、２０％であり、２３％であり、２５％であり、２７％であり、３０％であり、３５％である。好ましい含有量の上限値は、本発明の組成物の総量に対して、６０％であり、５５％であり、５０％であり、４５％であり、４２％であり、４０％であり、３８％であり、３５％であり、３３％であり、３０％である。
【０１９１】
さらに、一般式（Ｌ−１−２）で表される化合物は、式（Ｌ−１−２．１）から式（Ｌ−１−２．４）で表される化合物群から選ばれる化合物であることが好ましく、式（Ｌ−１−２．２）から式（Ｌ−１−２．４）で表される化合物であることが好ましい。特に、式（Ｌ−１−２．２）で表される化合物は本発明の組成物の応答速度を特に改善するため好ましい。また、応答速度よりも高いＴｎｉを求めるときは、式（Ｌ−１−２．３）または式（Ｌ−１−２．４）で表される化合物を用いることが好ましい。式（Ｌ−１−２．３）および式（Ｌ−１−２．４）で表される化合物の含有量は、低温での溶解度を良くするために３０％以上にすることは好ましくない。
【０１９２】
【化３９】
2017002700.tif 000044
【０１９３】
本発明の組成物の総量に対しての式（Ｌ−１−２．２）で表される化合物の好ましい含有量の下限値は、１０％であり、１５％であり、１８％であり、２０％であり、２３％であり、２５％であり、２７％であり、３０％であり、３３％であり、３５％であり、３８％であり、４０％である。好ましい含有量の上限値は、本発明の組成物の総量に対して、６０％であり、５５％であり、５０％であり、４５％であり、４３％であり、４０％であり、３８％であり、３５％であり、３２％であり、３０％であり、２７％であり、２５％であり、２２％である。
【０１９４】
本発明の組成物の総量に対しての式（Ｌ−１−１．３）で表される化合物および式（Ｌ−１−２．２）で表される化合物の合計の好ましい含有量の下限値は、１０％であり、１５％であり、２０％であり、２５％であり、２７％であり、３０％であり、３５％であり、４０％である。好ましい含有量の上限値は、本発明の組成物の総量に対して、６０％であり、５５％であり、５０％であり、４５％であり、４３％であり、４０％であり、３８％であり、３５％であり、３２％であり、３０％であり、２７％であり、２５％であり、２２％である。
【０１９５】
一般式（Ｌ−１）で表される化合物は一般式（Ｌ−１−３）で表される化合物群から選ばれる化合物であることが好ましい。
【０１９６】
【化４０】
2017002700.tif 000045
【０１９７】
（式中ＲＬ１３およびＲＬ１４はそれぞれ独立して炭素原子数１〜８のアルキル基または炭素原子数１〜８のアルコキシ基を表す。）
ＲＬ１３およびＲＬ１４は、直鎖状の炭素原子数１〜５のアルキル基、直鎖状の炭素原子数１〜４のアルコキシ基および直鎖状の炭素原子数２〜５のアルケニル基が好ましい。
【０１９８】
本発明の組成物の総量に対しての式（Ｌ−１−３）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
さらに、一般式（Ｌ−１−３）で表される化合物は、式（Ｌ−１−３．１）から式（Ｌ−１−３．１２）で表される化合物群から選ばれる化合物であることが好ましく、式（Ｌ−１−３．１）、式（Ｌ−１−３．３）または式（Ｌ−１−３．４）で表される化合物であることが好ましい。特に、式（Ｌ−１−３．１）で表される化合物は本発明の組成物の応答速度を特に改善するため好ましい。また、応答速度よりも高いＴｎｉを求めるときは、式（Ｌ−１−３．３）、式（Ｌ−１−３．４）、式（Ｌ−１−３．１１）および式（Ｌ−１−３．１２）で表される化合物を用いることが好ましい。式（Ｌ−１−３．３）、式（Ｌ−１−３．４）、式（Ｌ−１−３．１１）および式（Ｌ−１−３．１２）で表される化合物の合計の含有量は、低温での溶解度を良くするために２０％以上にすることは好ましくない。
【０１９９】
【化４１】
2017002700.tif 000046
【０２００】
本発明の組成物の総量に対しての式（Ｌ−１−３．１）で表される化合物の好ましい含有量の下限値は、１％であり、２％であり、３％であり、５％であり、７％であり、１０％であり、１３％であり、１５％であり、１８％であり、２０％である。好ましい含有量の上限値は、本発明の組成物の総量に対して、２０％であり、１７％であり、１５％であり、１３％であり、１０％であり、８％であり、７％であり、６％である。
【０２０１】
一般式（Ｌ−１）で表される化合物は一般式（Ｌ−１−４）および／または（Ｌ−１−５）で表される化合物群から選ばれる化合物であることが好ましい。
【０２０２】
【化４２】
2017002700.tif 000047
【０２０３】
（式中ＲＬ１５およびＲＬ１６はそれぞれ独立して炭素原子数１〜８のアルキル基または炭素原子数１〜８のアルコキシ基を表す。）
ＲＬ１５およびＲＬ１６は、直鎖状の炭素原子数１〜５のアルキル基、直鎖状の炭素原子数１〜４のアルコキシ基および直鎖状の炭素原子数２〜５のアルケニル基が好ましい。
【０２０４】
本発明の組成物の総量に対しての式（Ｌ−１−４）で表される化合物の好ましい含有量の下限値は、１％であり、５％であり、１０％であり、１３％であり、１５％であり、１７％であり、２０％である。好ましい含有量の上限値は、本発明の組成物の総量に対して、２５％であり、２３％であり、２０％であり、１７％であり、１５％であり、１３％であり、１０％である。
【０２０５】
本発明の組成物の総量に対しての式（Ｌ−１−５）で表される化合物の好ましい含有量の下限値は、１％であり、５％であり、１０％であり、１３％であり、１５％であり、１７％であり、２０％である。好ましい含有量の上限値は、本発明の組成物の総量に対して、２５％であり、２３％であり、２０％であり、１７％であり、１５％であり、１３％であり、１０％である。
【０２０６】
さらに、一般式（Ｌ−１−４）および（Ｌ−１−５）で表される化合物は、式（Ｌ−１−４．１）から式（Ｌ−１−５．３）で表される化合物群から選ばれる化合物であることが好ましく、式（Ｌ−１−４．２）または式（Ｌ−１−５．２）で表される化合物であることが好ましい。
【０２０７】
【化４３】
2017002700.tif 000048
【０２０８】
本発明の組成物の総量に対しての式（Ｌ−１−４．２）で表される化合物の好ましい含有量の下限値は、１％であり、２％であり、３％であり、５％であり、７％であり、１０％であり、１３％であり、１５％であり、１８％であり、２０％である。好ましい含有量の上限値は、本発明の組成物の総量に対して、２０％であり、１７％であり、１５％であり、１３％であり、１０％であり、８％であり、７％であり、６％である。
【０２０９】
式（Ｌ−１−１．３）、式（Ｌ−１−２．２）、式（Ｌ−１−３．１）、式（Ｌ−１−３．３）、式（Ｌ−１−３．４）、式（Ｌ−１−３．１１）および式（Ｌ−１−３．１２）で表される化合物から選ばれる２種以上の化合物を組み合わせることが好ましく、式（Ｌ−１−１．３）、式（Ｌ−１−２．２）、式（Ｌ−１−３．１）、式（Ｌ−１−３．３）、式（Ｌ−１−３．４）および式（Ｌ−１−４．２）で表される化合物から選ばれる２種以上の化合物を組み合わせることが好ましく、これら化合物の合計の含有量の好ましい含有量の下限値は、本発明の組成物の総量に対して、１％であり、２％であり、３％であり、５％であり、７％であり、１０％であり、１３％であり、１５％であり、１８％であり、２０％であり、２３％であり、２５％であり、２７％であり、３０％であり、３３％であり、３５％であり、上限値は、本発明の組成物の総量に対して、８０％であり、７０％であり、６０％であり、５０％であり、４５％であり、４０％であり、３７％であり、３５％であり、３３％であり、３０％であり、２８％であり、２５％であり、２３％であり、２０％である。組成物の信頼性を重視する場合には、式（Ｌ−１−３．１）、式（Ｌ−１−３．３）および式（Ｌ−１−３．４））で表される化合物から選ばれる２種以上の化合物を組み合わせることが好ましく、組成物の応答速度を重視する場合には、式（Ｌ−１−１．３）、式（Ｌ−１−２．２）で表される化合物から選ばれる２種以上の化合物を組み合わせることが好ましい。
【０２１０】
一般式（Ｌ−２）で表される化合物は下記の化合物である。
【０２１１】
【化４４】
2017002700.tif 000049
【０２１２】
（式中、ＲＬ２１およびＲＬ２２はそれぞれ独立して、一般式（Ｌ）におけるＲＬ１およびＲＬ２と同じ意味を表す。）
ＲＬ２１は炭素原子数１〜５のアルキル基または炭素原子数２〜５のアルケニル基が好ましく、ＲＬ２２は炭素原子数１〜５のアルキル基、炭素原子数４〜５のアルケニル基または炭素原子数１〜４のアルコキシ基が好ましい。
【０２１３】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２１４】
低温での溶解性を重視する場合は含有量を多めに設定すると効果が高く、反対に、応答速度を重視する場合は含有量を少なめに設定すると効果が高い。さらに、滴下痕や焼き付き特性を改良する場合は、含有量の範囲を中間に設定することが好ましい。
【０２１５】
本発明の組成物の総量に対しての式（Ｌ−２）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０２１６】
さらに、一般式（Ｌ−２）で表される化合物は、式（Ｌ−２．１）から式（Ｌ−２．６）で表される化合物群から選ばれる化合物であることが好ましく、式（Ｌ−２．１）、式（Ｌ−２．３）、式（Ｌ−２．４）および式（Ｌ−２．６）で表される化合物であることが好ましい。
【０２１７】
【化４５】
2017002700.tif 000050
【０２１８】
一般式（Ｌ−３）で表される化合物は下記の化合物である。
【０２１９】
【化４６】
2017002700.tif 000051
【０２２０】
（式中、ＲＬ３１およびＲＬ３２はそれぞれ独立して、一般式（Ｌ）におけるＲＬ１およびＲＬ２と同じ意味を表す。）
ＲＬ３１およびＲＬ３２はそれぞれ独立して炭素原子数１〜５のアルキル基、炭素原子数４〜５のアルケニル基または炭素原子数１〜４のアルコキシ基が好ましい。
【０２２１】
一般式（Ｌ−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２２２】
本発明の組成物の総量に対しての式（Ｌ−３）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０２２３】
高い複屈折率を得る場合は含有量を多めに設定すると効果が高く、反対に、高いＴｎｉを重視する場合は含有量を少なめに設定すると効果が高い。さらに、滴下痕や焼き付き特性を改良する場合は、含有量の範囲を中間に設定することが好ましい。
【０２２４】
さらに、一般式（Ｌ−３）で表される化合物は、式（Ｌ−３．１）から式（Ｌ−３．４）で表される化合物群から選ばれる化合物であることが好ましく、式（Ｌ−３．２）から式（Ｌ−３．７）で表される化合物であることが好ましい。
【０２２５】
【化４７】
2017002700.tif 000052
【０２２６】
一般式（Ｌ−４）で表される化合物は下記の化合物である。
【０２２７】
【化４８】
2017002700.tif 000053
【０２２８】
（式中、ＲＬ４１およびＲＬ４２はそれぞれ独立して、一般式（Ｌ）におけるＲＬ１およびＲＬ２と同じ意味を表す。）
ＲＬ４１は炭素原子数１〜５のアルキル基または炭素原子数２〜５のアルケニル基が好ましく、ＲＬ４２は炭素原子数１〜５のアルキル基、炭素原子数４〜５のアルケニル基または炭素原子数１〜４のアルコキシ基が好ましい。
【０２２９】
一般式（Ｌ−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２３０】
本発明の組成物において、一般式（Ｌ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２３１】
本発明の組成物の総量に対しての式（Ｌ−４）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−４）で表される化合物の好ましい含有量の上限値は、５０％であり、４０％であり、３５％であり、３０％であり、２０％であり、１５％であり、１０％であり、５％である。
【０２３２】
一般式（Ｌ−４）で表される化合物は、例えば式（Ｌ−４．１）から式（Ｌ−４．３）で表される化合物であることが好ましい。
【０２３３】
【化４９】
2017002700.tif 000054
【０２３４】
低温での溶解性、転移温度、電気的な信頼性、複屈折率などの求められる性能に応じて、式（Ｌ−４．１）で表される化合物を含有していても、式（Ｌ−４．２）で表される化合物を含有していても、式（Ｌ−４．１）で表される化合物と式（Ｌ−４．２）で表される化合物との両方を含有していても良いし、式（Ｌ−４．１）から式（Ｌ−４．３）で表される化合物を全て含んでいても良い。本発明の組成物の総量に対しての式（Ｌ−４．１）または式（Ｌ−４．２）で表される化合物の好ましい含有量の下限値は、３％であり、５％であり、７％であり、９％であり、１１％であり、１２％であり、１３％であり、１８％であり、２１％であり、好ましい上限値は、４５であり、４０％であり、３５％であり、３０％であり、２５％であり、２３％であり、２０％であり、１８％であり、１５％であり、１３％であり、１０％であり、８％である。
【０２３５】
式（Ｌ−４．１）で表される化合物と式（Ｌ−４．２）で表される化合物との両方を含有する場合は、本発明の組成物の総量に対しての両化合物の好ましい含有量の下限値は、１５％であり、１９％であり、２４％であり、３０％であり、好ましい上限値は、４５であり、４０％であり、３５％であり、３０％であり、２５％であり、２３％であり、２０％であり、１８％であり、１５％であり、１３％である。
【０２３６】
一般式（Ｌ−４）で表される化合物は、例えば式（Ｌ−４．４）から式（Ｌ−４．６）で表される化合物であることが好ましく、式（Ｌ−４．４）または、式（Ｌ−４．５）で表される化合物であることが好ましい。
【０２３７】
【化５０】
2017002700.tif 000055
【０２３８】
低温での溶解性、転移温度、電気的な信頼性、複屈折率などの求められる性能に応じて、式（Ｌ−４．４）で表される化合物を含有していても、式（Ｌ−４．５）で表される化合物を含有していても、式（Ｌ−４．４）で表される化合物と式（Ｌ−４．５）で表される化合物との両方を含有していても良い。
【０２３９】
本発明の組成物の総量に対しての式（Ｌ−４．４）または式（Ｌ−４．５）で表される化合物の好ましい含有量の下限値は、３％であり、５％であり、７％であり、９％であり、１１％であり、１２％であり、１３％であり、１８％であり、２１％である。好ましい上限値は、４５であり、４０％であり、３５％であり、３０％であり、２５％であり、２３％であり、２０％であり、１８％であり、１５％であり、１３％であり、１０％であり、８％である。
【０２４０】
式（Ｌ−４．４）で表される化合物と式（Ｌ−４．５）で表される化合物との両方を含有する場合は、本発明の組成物の総量に対しての両化合物の好ましい含有量の下限値は、１５％であり、１９％であり、２４％であり、３０％であり、好ましい上限値は、４５であり、４０％であり、３５％であり、３０％であり、２５％であり、２３％であり、２０％であり、１８％であり、１５％であり、１３％である。
【０２４１】
一般式（Ｌ−４）で表される化合物は、式（Ｌ−４．７）から式（Ｌ−４．１０）で表される化合物であることが好ましく、特に、式（Ｌ−４．９）で表される化合物が好ましい。
【０２４２】
【化５１】
2017002700.tif 000056
【０２４３】
一般式（Ｌ−５）で表される化合物は下記の化合物である。
【０２４４】
【化５２】
2017002700.tif 000057
【０２４５】
（式中、ＲＬ５１およびＲＬ５２はそれぞれ独立して、一般式（Ｌ）におけるＲＬ１およびＲＬ２と同じ意味を表す。）
ＲＬ５１は炭素原子数１〜５のアルキル基または炭素原子数２〜５のアルケニル基が好ましく、ＲＬ５２は炭素原子数１〜５のアルキル基、炭素原子数４〜５のアルケニル基または炭素原子数１〜４のアルコキシ基が好ましい。
【０２４６】
一般式（Ｌ−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２４７】
本発明の組成物において、一般式（Ｌ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２４８】
本発明の組成物の総量に対しての式（Ｌ−５）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−５）で表される化合物の好ましい含有量の上限値は、５０％であり、４０％であり、３５％であり、３０％であり、２０％であり、１５％であり、１０％であり、５％であり、３％である
一般式（Ｌ−５）で表される化合物は、式（Ｌ−５．１）または式（Ｌ−５．２）で表される化合物であることが好ましく、特に、式（Ｌ−５．１）で表される化合物であることが好ましい。本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０２４９】
【化５３】
2017002700.tif 000058
【０２５０】
一般式（Ｌ−５）で表される化合物は、式（Ｌ−５．３）〜式（Ｌ−５．４）で表される化合物であることが好ましい。本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０２５１】
【化５４】
2017002700.tif 000059
【０２５２】
一般式（Ｌ−５）で表される化合物は、式（Ｌ−５．５）から式（Ｌ−５．７）で表される化合物群から選ばれる化合物であることが好ましく、特に式（Ｌ−５．７）で表される化合物であることが好ましい。本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０２５３】
【化５５】
2017002700.tif 000060
【０２５４】
一般式（Ｌ−６）で表される化合物は下記の化合物である。
【０２５５】
【化５６】
2017002700.tif 000061
【０２５６】
（式中、ＲＬ６１およびＲＬ６２はそれぞれ独立して、一般式（Ｌ）におけるＲＬ１およびＲＬ２と同じ意味を表し、ＸＬ６１およびＸＬ６２はそれぞれ独立して水素原子またはフッ素原子を表す。）
ＲＬ６１およびＲＬ６２はそれぞれ独立して炭素原子数１〜５のアルキル基または炭素原子数２〜５のアルケニル基が好ましく、ＸＬ６１およびＸＬ６２のうち一方がフッ素原子他方が水素原子であることが好ましい。
【０２５７】
一般式（Ｌ−６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２５８】
本発明の組成物の総量に対しての式（Ｌ−６）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−６）で表される化合物の好ましい含有量の上限値は、５０％であり、４０％であり、３５％であり、３０％であり、２０％であり、１５％であり、１０％であり、５％である。Δｎを大きくすることに重点を置く場合には含有量を多くした方が好ましく、低温での析出に重点を置いた場合には含有量は少ない方が好ましい。
【０２５９】
一般式（Ｌ−６）で表される化合物は、式（Ｌ−６．１）から式（Ｌ−６．９）で表される化合物であることが好ましい。
【０２６０】
【化５７】
2017002700.tif 000062
【０２６１】
組み合わせることができる化合物の種類に特に制限は無いが、これらの化合物の中から１種〜３種類含有することが好ましく、１種〜４種類含有することがさらに好ましい。また、選ぶ化合物の分子量分布が広いことも溶解性に有効であるため、例えば、式（Ｌ−６．１）または（Ｌ−６．２）で表される化合物から１種類、式（Ｌ−６．４）または（Ｌ−６．５）で表される化合物から１種類、式（Ｌ−６．６）または式（Ｌ−６．７）で表される化合物から１種類、式（Ｌ−６．８）または（Ｌ−６．９）で表される化合物から１種類の化合物を選び、これらを適宜組み合わせることが好ましい。その中でも、式（Ｌ−６．１）、式（Ｌ−６．３）式（Ｌ−６．４）、式（Ｌ−６．６）および式（Ｌ−６．９）で表される化合物を含むことが好ましい。
【０２６２】
さらに、一般式（Ｌ−６）で表される化合物は、例えば式（Ｌ−６．１０）から式（Ｌ−６．１７）で表される化合物であることが好ましく、その中でも、式（Ｌ−６．１１）で表される化合物であることが好ましい。
【０２６３】
【化５８】
2017002700.tif 000063
【０２６４】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０２６５】
一般式（Ｌ−７）で表される化合物は下記の化合物である。
【０２６６】
【化５９】
2017002700.tif 000064
【０２６７】
（式中、ＲＬ７１およびＲＬ７２はそれぞれ独立して一般式（Ｌ）におけるＲＬ１およびＲＬ２と同じ意味を表し、ＡＬ７１およびＡＬ７２はそれぞれ独立して一般式（Ｌ）におけるＡＬ２およびＡＬ３と同じ意味を表すが、ＡＬ７１およびＡＬ７２上の水素原子はそれぞれ独立してフッ素原子によって置換されていてもよく、ＺＬ７１は一般式（Ｌ）におけるＺＬ２と同じ意味を表し、ＸＬ７１およびＸＬ７２はそれぞれ独立してフッ素原子または水素原子を表す。）
式中、ＲＬ７１およびＲＬ７２はそれぞれ独立して炭素原子数１〜５のアルキル基、炭素原子数２〜５のアルケニル基または炭素原子数１〜４のアルコキシ基が好ましく、ＡＬ７１およびＡＬ７２はそれぞれ独立して１,４-シクロヘキシレン基または１,４-フェニレン基が好ましく、ＡＬ７１およびＡＬ７２上の水素原子はそれぞれ独立してフッ素原子によって置換されていてもよく、ＱＬ７１は単結合またはＣＯＯ−が好ましく、単結合が好ましく、ＸＬ７１およびＸＬ７２は水素原子が好ましい。
【０２６８】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類であり、４種類である。
【０２６９】
本発明の組成物において、一般式（Ｌ−７）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２７０】
本発明の組成物の総量に対しての式（Ｌ−７）で表される化合物の好ましい含有量の下限値は、１％であり、２％であり、３％であり、５％であり、７％であり、１０％であり、１４％であり、１６％であり、２０％である。本発明の組成物の総量に対しての式（Ｌ−７）で表される化合物の好ましい含有量の上限値は、３０％であり、２５％であり、２３％であり、２０％であり、１８％であり、１５％であり、１０％であり、５％である。
【０２７１】
本発明の組成物が高いＴｎｉの実施形態が望まれる場合は式（Ｌ−７）で表される化合物の含有量を多めにすることが好ましく、低粘度の実施形態が望まれる場合は含有量を少なめにすることが好ましい。
【０２７２】
さらに、一般式（Ｌ−７）で表される化合物は、式（Ｌ−７．１）から式（Ｌ−７．４）で表される化合物であることが好ましく、式（Ｌ−７．２）で表される化合物であることが好ましい。
【０２７３】
【化６０】
2017002700.tif 000065
【０２７４】
さらに、一般式（Ｌ−７）で表される化合物は、式（Ｌ−７．１１）から式（Ｌ−７．１３）で表される化合物であることが好ましく、式（Ｌ−７．１１）で表される化合物であることが好ましい。
【０２７５】
【化６１】
2017002700.tif 000066
【０２７６】
さらに、一般式（Ｌ−７）で表される化合物は、式（Ｌ−７．２１）から式（Ｌ−７．２３）で表される化合物である。式（Ｌ−７．２１）で表される化合物であることが好ましい。
【０２７７】
【化６２】
2017002700.tif 000067
【０２７８】
さらに、一般式（Ｌ−７）で表される化合物は、式（Ｌ−７．３１）から式（Ｌ−７．３４）で表される化合物であることが好ましく、式（Ｌ−７．３１）または／および式（Ｌ−７．３２）で表される化合物であることが好ましい。
【０２７９】
【化６３】
2017002700.tif 000068
【０２８０】
さらに、一般式（Ｌ−７）で表される化合物は、式（Ｌ−７．４１）から式（Ｌ−７．４４）で表される化合物であることが好ましく、式（Ｌ−７．４１）または／および式（Ｌ−７．４２）で表される化合物であることが好ましい。
【０２８１】
【化６４】
2017002700.tif 000069
【０２８２】
本発明の組成物は、一般式（Ｎ−１）、（Ｎ−２）および（Ｎ−３）で表される化合物からなる群から選ばれる化合物を１種類または２種類以上含有することが好ましい。これら化合物は誘電的に負の化合物（Δεの符号が負で、その絶対値が２より大きい。）に該当する。
【０２８３】
【化６５】
2017002700.tif 000070
【０２８４】
（式中、ＲＮ１１、ＲＮ１２、ＲＮ２１、ＲＮ２２、ＲＮ３１およびＲＮ３２はそれぞれ独立して炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ＡＮ１１、ＡＮ１２、ＡＮ２１、ＡＮ２２、ＡＮ３１およびＡＮ３２はそれぞれ独立して
（ａ）  １，４−シクロヘキシレン基（この基中に存在する１個の−ＣＨ２−または隣接していない２個以上の−ＣＨ２−は−Ｏ−に置き換えられてもよい。）および
（ｂ）  １，４−フェニレン基（この基中に存在する１個の−ＣＨ＝または隣接していない２個以上の−ＣＨ＝は−Ｎ＝に置き換えられてもよい。）
（ｃ）  （ｃ）ナフタレン−２，６−ジイル基、１，２，３，４−テトラヒドロナフタレン−２，６−ジイル基またはデカヒドロナフタレン−２，６−ジイル基（ナフタレン−２，６−ジイル基または１，２，３，４−テトラヒドロナフタレン−２，６−ジイル基中に存在する１個の−ＣＨ＝または隣接していない２個以上の−ＣＨ＝は−Ｎ＝に置き換えられても良い。）
からなる群より選ばれる基を表し、上記の基（ａ）、基（ｂ）および基（ｃ）はそれぞれ独立してシアノ基、フッ素原子または塩素原子で置換されていても良く、
ＺＮ１１、ＺＮ１２、ＺＮ２１、ＺＮ２２、ＺＮ３１およびＺＮ３２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−またはＣ≡Ｃ−を表し、
ＸＮ２１は水素原子またはフッ素原子を表し、
ＴＮ３１は−ＣＨ２−または酸素原子を表し、
ｎＮ１１、ｎＮ１２、ｎＮ２１、ｎＮ２２、ｎＮ３１およびｎＮ３２はそれぞれ独立して０〜３の整数を表すが、ｎＮ１１＋ｎＮ１２、ｎＮ２１＋ｎＮ２２およびｎＮ３１＋ｎＮ３２はそれぞれ独立して１、２または３であり、ＡＮ１１〜ＡＮ３２、ＺＮ１１〜ＺＮ３２が複数存在する場合は、それらは同一であっても異なっていても良い。但し、上記一般式（Ｎ−１）で表される化合物において、一般式（ｉ）、一般式（ｉｉ）、一般式（Ｎ−２）および一般式（Ｎ−３）で表される化合物を除く。上記一般式（Ｎ−２）で表される化合物において、一般式（Ｎ−３）で表される化合物を除く。）
一般式（Ｎ−１）、（Ｎ−２）および（Ｎ−３）で表される化合物は、Δεが負でその絶対値が３よりも大きな化合物であることが好ましい。
【０２８５】
一般式（Ｎ−１）、（Ｎ−２）および（Ｎ−３）中、ＲＮ１１、ＲＮ１２、ＲＮ２１、ＲＮ２２、ＲＮ３１およびＲＮ３２はそれぞれ独立して、炭素原子数１〜８のアルキル基、炭素原子数１〜８のアルコキシ基、炭素原子数２〜８のアルケニル基または炭素原子数２〜８のアルケニルオキシ基が好ましく、炭素原子数１〜５のアルキル基、炭素原子数１〜５のアルコキシ基、炭素原子数２〜５のアルケニル基または炭素原子数２〜５のアルケニルオキシ基が好ましく、炭素原子数１〜５のアルキル基または炭素原子数２〜５のアルケニル基が更に好ましく、炭素原子数２〜５のアルキル基または炭素原子数２〜３のアルケニル基が更に好ましく、炭素原子数３のアルケニル基（プロペニル基）が特に好ましい。
【０２８６】
また、それが結合する環構造がフェニル基（芳香族）である場合には、直鎖状の炭素原子数１〜５のアルキル基、直鎖状の炭素原子数１〜４のアルコキシ基および炭素原子数４〜５のアルケニル基が好ましく、それが結合する環構造がシクロヘキサン、ピランおよびジオキサンなどの飽和した環構造の場合には、直鎖状の炭素原子数１〜５のアルキル基、直鎖状の炭素原子数１〜４のアルコキシ基および直鎖状の炭素原子数２〜５のアルケニル基が好ましい。ネマチック相を安定化させるためには炭素原子および存在する場合酸素原子の合計が５以下であることが好ましく、直鎖状であることが好ましい。
【０２８７】
アルケニル基としては、式（Ｒ１）から式（Ｒ５）のいずれかで表される基から選ばれることが好ましい。（各式中の黒点は環構造中の炭素原子を表す。）
【０２８８】
【化６６】
2017002700.tif 000071
【０２８９】
ＡＮ１１、ＡＮ１２、ＡＮ２１、ＡＮ２２、ＡＮ３１およびＡＮ３２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基または１，２，３，４−テトラヒドロナフタレン−２，６−ジイル基を表すことが好ましく、下記の構造を表すことがより好ましく、
【０２９０】
【化６７】
2017002700.tif 000072
【０２９１】
トランス−１，４−シクロへキシレン基または１，４−フェニレン基を表すことがより好ましい。
【０２９２】
ＺＮ１１、ＺＮ１２、ＺＮ２１、ＺＮ２２、ＺＮ３１およびＺＮ３２はそれぞれ独立して−ＣＨ２Ｏ−、−ＣＦ２Ｏ−、−ＣＨ２ＣＨ２−、−ＣＦ２ＣＦ２−または単結合を表すことが好ましく、−ＣＨ２Ｏ−、−ＣＨ２ＣＨ２−または単結合が更に好ましく、−ＣＨ２Ｏ−または単結合が特に好ましい。ＸＮ２１はフッ素原子が好ましい。ＴＮ３１は酸素原子が好ましい。ｎＮ１１＋ｎＮ１２、ｎＮ２１＋ｎＮ２２およびｎＮ３１＋ｎＮ３２は１または２が好ましく、ｎＮ１１が１でありｎＮ１２が０である組み合わせ、ｎＮ１１が２でありｎＮ１２が０である組み合わせ、ｎＮ１１が１でありｎＮ１２が１である組み合わせ、ｎＮ１１が２でありｎＮ１２が１である組み合わせ、ｎＮ２１が１でありｎＮ２２が０である組み合わせ、ｎＮ２１が２でありｎＮ２２が０である組み合わせ、ｎＮ３１が１でありｎＮ３２が０である組み合わせ、ｎＮ３１が２でありｎＮ３２が０である組み合わせ、が好ましい。
【０２９３】
本発明の組成物の総量に対しての式（Ｎ−１）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０２９４】
本発明の組成物の総量に対しての式（Ｎ−２）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０２９５】
本発明の組成物の総量に対しての式（Ｎ−３）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【０２９６】
本発明の組成物の粘度を低く保ち、応答速度が速い組成物が必要な場合は上記の下限値が低く上限値が低いことが好ましい。さらに、本発明の組成物のＴｎｉを高く保ち、温度安定性の良い組成物が必要な場合は上記の下限値が低く上限値が低いことが好ましい。また、駆動電圧を低く保つために誘電率異方性を大きくしたいときは、上記の下限値を高く上限値が高いことが好ましい。
【０２９７】
一般式（Ｎ−１）で表される化合物は一般式（Ｎ−１−１）〜（Ｎ−１−５）で表される化合物群から選ばれる化合物であることが好ましい。
【０２９８】
一般式（Ｎ−１−１）で表される化合物は下記の化合物である。
【０２９９】
【化６８】
2017002700.tif 000073
【０３００】
（式中、ＲＮ１１１およびＲＮ１１２はそれぞれ独立して、一般式（Ｎ）におけるＲＮ１１およびＲＮ１２と同じ意味を表す。）
ＲＮ１１１は炭素原子数１〜５のアルキル基または炭素原子数２〜５のアルケニル基が好ましく、プロピル基またはペンチル基が好ましい。ＲＮ１１２は炭素原子数１〜５のアルキル基、炭素原子数４〜５のアルケニル基または炭素原子数１〜４のアルコキシ基が好ましく、エトキシ基またはブトキシ基が好ましい。
【０３０１】
一般式（Ｎ−１−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３０２】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０３０３】
本発明の組成物の総量に対しての式（Ｎ−１−１）で表される化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【０３０４】
さらに、一般式（Ｎ−１−１）で表される化合物は、式（Ｎ−１−１．１）から式（Ｎ−１−１．１４）で表される化合物群から選ばれる化合物であることが好ましく、式（Ｎ−１−１．１）〜（Ｎ−１−１．４）で表される化合物であることが好ましく、式（Ｎ−１−１．１）および式（Ｎ−１−１．３）で表される化合物が好ましい。
【０３０５】
【化６９】
2017002700.tif 000074
【０３０６】
式（Ｎ−１−１．１）〜（Ｎ−１−１．４）で表される化合物は単独で使用することも、組み合わせて使用することも可能であるが、本発明の組成物の総量に対しての単独またはこれら化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【０３０７】
一般式（Ｎ−１−２）で表される化合物は下記の化合物である。
【０３０８】
【化７０】
2017002700.tif 000075
【０３０９】
（式中、ＲＮ１２１およびＲＮ１２２はそれぞれ独立して、一般式（Ｎ）におけるＲＮ１１およびＲＮ１２と同じ意味を表す。）
ＲＮ１２１は炭素原子数１〜５のアルキル基または炭素原子数２〜５のアルケニル基が好ましく、エチル基、プロピル基、ブチル基またはペンチル基が好ましい。ＲＮ１２２は炭素原子数１〜５のアルキル基、炭素原子数４〜５のアルケニル基または炭素原子数１〜４のアルコキシ基が好ましく、メチル基、プロピル基、メトキシ基、エトキシ基またはプロポキシ基が好ましい。
【０３１０】
一般式（Ｎ−１−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３１１】
Δεの改善を重視する場合には含有量を高めに設定することが好ましく、低温での溶解性を重視する場合は含有量を少なめに設定すると効果が高く、ＴＮＩを重視する場合は含有量を多めに設定すると効果が高い。さらに、滴下痕や焼き付き特性を改良する場合は、含有量の範囲を中間に設定することが好ましい。
【０３１２】
本発明の組成物の総量に対しての式（Ｎ−１−２）で表される化合物の好ましい含有量の下限値は、５％であり、７％であり、１０％であり、１３％であり、１５％であり、１７％であり、２０％であり、２３％であり、２５％であり、２７％であり、３０％であり、３３％であり、３５％であり、３７％であり、４０％であり、４２％である。好ましい含有量の上限値は、本発明の組成物の総量に対して、５０％であり、４８％であり、４５％であり、４３％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％である。
【０３１３】
さらに、一般式（Ｎ−１−２）で表される化合物は、式（Ｎ−１−２．１）から式（Ｎ−１−２．１３）で表される化合物群から選ばれる化合物であることが好ましく、式（Ｎ−１−２．３）から式（Ｎ−１−２．７）、式（Ｎ−１−２．１０）、式（Ｎ−１−２．１１）および式（Ｎ−１−２．１３）で表される化合物であることが好ましく、Δεの改良を重視する場合には式（Ｎ−１−２．３）から式（Ｎ−１−２．７）で表される化合物が好ましく、ＴＮＩの改良を重視する場合には式（Ｎ−１−２．１０）、式（Ｎ−１−２．１１）および式（Ｎ−１−２．１３）で表される化合物であることが好ましい。
【０３１４】
【化７１】
2017002700.tif 000076
【０３１５】
式（Ｎ−１−２．１）から式（Ｎ−１−２．１３）で表される化合物は単独で使用することも、組み合わせて使用することも可能であるが、本発明の組成物の総量に対しての単独またはこれら化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【０３１６】
一般式（Ｎ−１−３）で表される化合物は下記の化合物である。
【０３１７】
【化７２】
2017002700.tif 000077
【０３１８】
（式中、ＲＮ１３１およびＲＮ１３２はそれぞれ独立して、一般式（Ｎ）におけるＲＮ１１およびＲＮ１２と同じ意味を表す。）
ＲＮ１３１は炭素原子数１〜５のアルキル基または炭素原子数２〜５のアルケニル基が好ましく、エチル基、プロピル基またはブチル基が好ましい。ＲＮ１３２は炭素原子数１〜５のアルキル基、炭素原子数４〜５のアルケニル基または炭素原子数１〜４のアルコキシ基が好ましく、エトキシ基、プロポキシ基またはブトキシ基が好ましい。
【０３１９】
一般式（Ｎ−１−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３２０】
また、一般式（Ｎ−１−３）で表される化合物と、一般式（ｉ）および一般式（ｉｉ）で表される化合物とを含む液晶組成物は、低粘度だけでなくΔｎ、Ｔｎｉの観点から特に好ましい。
【０３２１】
Δεの改善を重視する場合には含有量を高めに設定することが好ましく、低温での溶解性を重視する場合は含有量を多めに設定すると効果が高く、ＴＮＩを重視する場合は含有量をおおめに設定すると効果が高い。さらに、滴下痕や焼き付き特性を改良する場合は、含有量の範囲を中間に設定することが好ましい。
【０３２２】
本発明の組成物の総量に対しての式（Ｎ−１−３）で表される化合物の好ましい含有量の下限値は、１％であり、３％であり、４％であり、５％であり、６％であり、７％であり、８％であり、９％であり、１０％であり、１２％であり、１３％であり、１５％であり、１６％であり、１７％であり、１８％であり、２０％である。好ましい含有量の上限値は、本発明の組成物の総量に対して、４０％であり、３５％であり、３２％であり、３０％であり、２８％であり、２６％であり、２５％であり、２３％であり、２０％であり、１８％であり、１５％であり、１３％である。
【０３２３】
さらに、一般式（Ｎ−１−３）で表される化合物は、式（Ｎ−１−３．１）から式（Ｎ−１−３．１１）で表される化合物群から選ばれる化合物であることが好ましく、式（Ｎ−１−３．１）〜（Ｎ−１−３．７）で表される化合物であることが好ましく、式（Ｎ−１−３．１）、式（Ｎ−１−３．２）、式（Ｎ−１−３．３）、式（Ｎ−１−３．４）および式（Ｎ−１−３．６）で表される化合物が好ましい。
【０３２４】
【化７３】
2017002700.tif 000078
【０３２５】
式（Ｎ−１−３．１）〜式（Ｎ−１−３．４）および式（Ｎ−１−３．６）で表される化合物は単独で使用することも、組み合わせて使用することも可能であるが、式（Ｎ−１−３．１）および式（Ｎ−１−３．２）の組み合わせ、式（Ｎ−１−３．３）、式（Ｎ−１−３．４）および式（Ｎ−１−３．６）から選ばれる２種または３種の組み合わせが好ましい。本発明の組成物の総量に対しての単独またはこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０３２６】
一般式（Ｎ−１−４）で表される化合物は下記の化合物である。
【０３２７】
【化７４】
2017002700.tif 000079
【０３２８】
（式中、ＲＮ１４１およびＲＮ１４２はそれぞれ独立して、一般式（Ｎ）におけるＲＮ１１およびＲＮ１２と同じ意味を表す。）
ＲＮ１４１およびＲＮ１４２はそれぞれ独立して、炭素原子数１〜５のアルキル基、炭素原子数４〜５のアルケニル基または炭素原子数１〜４のアルコキシ基が好ましく、メチル基、プロピル基、エトキシ基またはブトキシ基が好ましい。
【０３２９】
一般式（Ｎ−１−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３３０】
Δεの改善を重視する場合には含有量を高めに設定することが好ましく、低温での溶解性を重視する場合は含有量を多めに設定すると効果が高く、ＴＮＩを重視する場合は含有量を少なめに設定すると効果が高い。さらに、滴下痕や焼き付き特性を改良する場合は、含有量の範囲を中間に設定することが好ましい。
【０３３１】
本発明の組成物の総量に対しての式（Ｎ−１−４）で表される化合物の好ましい含有量の下限値は、３％であり、５％であり、７％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％であり、１１％であり、１０％であり、８％である。
【０３３２】
さらに、一般式（Ｎ−１−４）で表される化合物は、式（Ｎ−１−４．１）から式（Ｎ−１−４．１４）で表される化合物群から選ばれる化合物であることが好ましく、式（Ｎ−１−４．１）〜（Ｎ−１−４．４）で表される化合物であることが好ましく、式（Ｎ−１−４．１）および式（Ｎ−１−４．２）で表される化合物が好ましい。
【０３３３】
【化７５】
2017002700.tif 000080
【０３３４】
式（Ｎ−１−４．１）〜（Ｎ−１−４．４）で表される化合物は単独で使用することも、組み合わせて使用することも可能であるが、本発明の組成物の総量に対しての単独またはこれら化合物の好ましい含有量の下限値は、３％であり、５％であり、７％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％であり、１１％であり、１０％であり、８％である。
【０３３５】
一般式（Ｎ−１−５）で表される化合物は下記の化合物である。
【０３３６】
【化７６】
2017002700.tif 000081
【０３３７】
（式中、ＲＮ１５１およびＲＮ１５２はそれぞれ独立して、一般式（Ｎ）におけるＲＮ１１およびＲＮ１２と同じ意味を表す。）
ＲＮ１５１およびＲＮ１５２はそれぞれ独立して、炭素原子数１〜５のアルキル基、炭素原子数４〜５のアルケニル基または炭素原子数１〜４のアルコキシ基が好ましくエチル基、プロピル基またはブチル基が好ましい。
【０３３８】
一般式（Ｎ−１−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３３９】
Δεの改善を重視する場合には含有量を高めに設定することが好ましく、低温での溶解性を重視する場合は含有量を少なめに設定すると効果が高く、ＴＮＩを重視する場合は含有量を多めに設定すると効果が高い。さらに、滴下痕や焼き付き特性を改良する場合は、含有量の範囲を中間に設定することが好ましい。
【０３４０】
本発明の組成物の総量に対しての式（Ｎ−１−５）で表される化合物の好ましい含有量の下限値は、３％であり、４％であり、５％であり、６％であり、７％であり、８％であり、１０％であり、１３％であり、１５％であり、１７％であり、２０％である。好ましい含有量の上限値は、本発明の組成物の総量に対して、３５％であり、３３％であり、３０％であり、２８％であり、２５％であり、２３％であり、２０％であり、１８％であり、１７％であり、１５％であり、１４％であり、１３％であり、１２％であり、１１％である。
【０３４１】
さらに、一般式（Ｎ−１−５）で表される化合物は、式（Ｎ−１−５．１）から式（Ｎ−１−５．６）で表される化合物群から選ばれる化合物であることが好ましく、式（Ｎ−１−５．２および式（Ｎ−１−５．４）で表される化合物が好ましい。
【０３４２】
【化７７】
2017002700.tif 000082
【０３４３】
式（Ｎ−１−５．２および式（Ｎ−１−５．４）で表される化合物は単独で使用することも、組み合わせて使用することも可能であるが、本発明の組成物の総量に対しての単独またはこれら化合物の好ましい含有量の下限値は、５％であり、８％であり、１０％であり、１３％であり、１５％であり、１７％であり、２０％である。好ましい含有量の上限値は、本発明の組成物の総量に対して、３５％であり、３３％であり、３０％であり、２８％であり、２５％であり、２３％であり、２０％であり、１８％であり、１５％であり、１３％である。
【０３４４】
一般式（Ｎ−２）で表される化合物は一般式（Ｎ−２−１）〜（Ｎ−２−３）で表される化合物群から選ばれる化合物であることが好ましい。
【０３４５】
一般式（Ｎ−２−１）で表される化合物は下記の化合物である。
【０３４６】
【化７８】
2017002700.tif 000083
【０３４７】
（式中、ＲＮ２１１およびＲＮ２１２はそれぞれ独立して、一般式（Ｎ）におけるＲＮ１１およびＲＮ１２と同じ意味を表す。）
一般式（Ｎ−２−２）で表される化合物は下記の化合物である。
【０３４８】
【化７９】
2017002700.tif 000084
【０３４９】
（式中、ＲＮ２２１およびＲＮ２２２はそれぞれ独立して、一般式（Ｎ）におけるＲＮ１１およびＲＮ１２と同じ意味を表す。）
一般式（Ｎ−２−３）で表される化合物は下記の化合物である。
【０３５０】
【化８０】
2017002700.tif 000085
【０３５１】
（式中、ＲＮ２３１およびＲＮ２３２はそれぞれ独立して、一般式（Ｎ）におけるＲＮ１１およびＲＮ１２と同じ意味を表す。）
一般式（Ｎ−３）で表される化合物は一般式（Ｎ−３−１）〜（Ｎ−３−２）で表される化合物群から選ばれる化合物であることが好ましい。
【０３５２】
一般式（Ｎ−３−１）で表される化合物は下記の化合物である。
【０３５３】
【化８１】
2017002700.tif 000086
【０３５４】
（式中、ＲＮ３１１およびＲＮ３１２はそれぞれ独立して、一般式（Ｎ）におけるＲＮ１１およびＲＮ１２と同じ意味を表す。）
一般式（Ｎ−３−２）で表される化合物は下記の化合物である。
【０３５５】
【化８２】
2017002700.tif 000087
【０３５６】
（式中、ＲＮ３２１およびＲＮ３２２はそれぞれ独立して、一般式（Ｎ）におけるＲＮ１１およびＲＮ１２と同じ意味を表す。）
本発明の液晶組成物は、上述の化合物以外に、通常のネマチック液晶、スメクチック液晶、コレステリック液晶、酸化防止剤、紫外線吸収剤などを含有しても良い。
【０３５７】
本発明の液晶組成物は、重合性化合物を含有することもできる。これにより、ＰＳＡモード、ＰＳＶＡモード、ＰＳモード用等の液晶組成物として使用することができる。この場合、重合性化合物は０．０１から２質量％含有することが好ましい。更に詳述すると、本発明の液晶組成物に、一般式（ＲＭ−１）で表される重合性化合物を１種または２種以上含有することが好ましい。
【０３５８】
【化８３】
2017002700.tif 000088
【０３５９】
式中、ＺＭ１およびＺＭ２は各々独立して
【０３６０】
【化８４】
2017002700.tif 000089
【０３６１】
を表し、ＸＭ１〜ＸＭ５は水素、フッ素または
【０３６２】
【化８５】
2017002700.tif 000090
【０３６３】
であり、ＺＭ１およびＺＭ２中のＸＭ１〜ＸＭ５の内の少なくとも１つは、
【０３６４】
【化８６】
2017002700.tif 000091
【０３６５】
であることが好ましい。
【０３６６】
ＳＭ１は、炭素原子数１〜１２のアルキル基、または単結合を表し、該アルキル基中のメチレン基は酸素原子同士が直接結合しないものとして酸素原子、−ＣＯＯ−、−ＯＣＯ−、またはＯＣＯＯ−に置き換えられても良い。
【０３６７】
ＲＭ１は以下の式（Ｒ−１）から式（Ｒ−１５）
【０３６８】
【化８７】
2017002700.tif 000092
【０３６９】
のいずれかを表すが、式（Ｒ−１）または式（Ｒ−２）を表すことが好ましい。
【０３７０】
ＬＭ１およびＬＭ２はお互い独立して、単結合、−Ｏ−、−ＣＨ２−、−ＯＣＨ２−、−ＣＨ２Ｏ−、−ＣＯ−、−Ｃ２Ｈ４−、―ＣＯＯ−、−ＯＣＯ−、―ＣＨ＝ＣＨ−ＣＯＯ−、−ＣＯＯ―ＣＨ＝ＣＨ−、−ＯＣＯ−ＣＨ＝ＣＨ−、−ＣＨ＝ＣＨ−ＯＣＯ−、―ＣＯＯＣ２Ｈ４−、―ＯＣＯＣ２Ｈ４−、―Ｃ２Ｈ４ＯＣＯ−、―Ｃ２Ｈ４ＣＯＯ−、−ＯＣＯＣＨ２−、―ＣＨ２ＣＯＯ−、−ＣＨ＝ＣＨ−、−ＣＦ＝ＣＨ−、−ＣＨ＝ＣＦ−、−ＣＦ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−またはＣ≡Ｃ−を表し、ＬＭ２が複数存在する場合はそれらは同一でも異なっていてもよいが、単結合、−ＯＣＨ２−、−ＣＨ２Ｏ−、−Ｃ２Ｈ４−、―ＣＯＯ−、−ＯＣＯ−、―ＣＨ＝ＣＨ−ＣＯＯ−、−ＣＯＯ―ＣＨ＝ＣＨ−、−ＯＣＯ−ＣＨ＝ＣＨ−、−ＣＨ＝ＣＨ−ＯＣＯ−、―ＣＯＯＣ２Ｈ４−、―ＯＣＯＣ２Ｈ４−、―Ｃ２Ｈ４ＯＣＯ−、―Ｃ２Ｈ４ＣＯＯ−、−ＣＦ２Ｏ−、−ＯＣＦ２−、またはＣ≡Ｃ−が好ましく、単結合、−Ｃ２Ｈ４−、―ＣＯＯ−、−ＯＣＯ−、―ＣＨ＝ＣＨ−ＣＯＯ−、−ＣＯＯ―ＣＨ＝ＣＨ−、−ＯＣＯ−ＣＨ＝ＣＨ−、−ＣＨ＝ＣＨ−ＯＣＯ−、―ＣＯＯＣ２Ｈ４−、―ＯＣＯＣ２Ｈ４−またはＣ２Ｈ４ＣＯＯ−がより好ましい。
【０３７１】
存在するＭＭ１は、１，４−フェニレン基、１，４−シクロヘキシレン基、ナフタレン−２，６−ジイル基を表し、これらの基中に含まれる水素原子がフッ素原子、塩素原子、または炭素原子数１〜８のアルキル基、ハロゲン化アルキル基、ハロゲン化アルコキシ基、アルコキシ基、ニトロ基、または
【０３７２】
【化８８】
2017002700.tif 000093
【０３７３】
に置換されていても良く、ＭＭ１が複数存在する場合はそれらは同一でも異なっていてもよいが、好ましくは、１，４−フェニレン基であって、無置換であるかまたはこれらの基中に含まれる水素原子がフッ素原子、または炭素原子数１〜８のアルキル基またはアルコキシ基に置換されているものがよい。その場合、ＭＭ１が複数存在する場合はそれらは同一でも異なっていてもよい。
【０３７４】
ｍＭ１は０、１または２を表すが、０または１が好ましい。更に詳述すると、重合性化合物である一般式（ＲＭ−１）で表される化合物として、具体的に以下の一般式（ＲＭ−１Ａ）で表される化合物が挙げられる。
【０３７５】
【化８９】
2017002700.tif 000094
【０３７６】
（式中、ＲＭ１およびＳＭ１は、一般式（ＲＭ−１）中のＲＭ１およびＳＭ１と同じ意味を表し、ＸＭ１〜ＸＭ８は水素、フッ素または、
【０３７７】
【化９０】
2017002700.tif 000095
【０３７８】
を表す。）
一般式（ＲＭ−１Ａ）で表される化合物において、上記のビフェニル骨格の構造は、無置換であるか式（ＩＶ−１１）から式（ＩＶ−１４）であることが好ましく、無置換または式（ＩＶ−１１）であることが好ましい。
【０３７９】
【化９１】
2017002700.tif 000096
【０３８０】
無置換または式（ＩＶ−１１）から式（ＩＶ−１４）で表されるビフェニル骨格を含む重合性化合物を含有した液晶組成物を用いるとＰＳＡモード、ＰＳＶＡモード、ＰＳモード等の液晶表示素子中の配向規制力が最適となり、良好な配向状態が得られる。
【０３８１】
また、一般式（ＲＭ−１）で表される化合物として、一般式（ＲＭ−１Ｂ）で表される化合物も挙げられる。
【０３８２】
【化９２】
2017002700.tif 000097
【０３８３】
（式中、ＲＭ１、ＳＭ１、ＬＭ１、ＬＭ２、ＭＭ１およびｍＭ１は、一般式（ＲＭ−１）中のＲＭ１、ＳＭ１、ＬＭ１、ＬＭ２、ＭＭ１およびｍＭ１と同じ意味を表し、ＸＭ１〜ＸＭ５は水素、フッ素または、
【０３８４】
【化９３】
2017002700.tif 000098
【０３８５】
を表す。）
重合性化合物である一般式（ＲＭ−１）で表される化合物として、具体的に以下の構造式（Ｍ１−１）〜（Ｍ１−１３）、（Ｍ２−１）〜（Ｍ２−８）、（Ｍ３−１）〜（Ｍ３−６）、（Ｍ４−１）〜（Ｍ４−７）および（Ｉ−１）〜（Ｉ−４０）で表される化合物が好ましい。
【０３８６】
【化９４】
2017002700.tif 000099
【０３８７】
【化９５】
2017002700.tif 000100
【０３８８】
【化９６】
2017002700.tif 000101
【０３８９】
【化９７】
2017002700.tif 000102
【０３９０】
【化９８】
2017002700.tif 000103
【０３９１】
【化９９】
2017002700.tif 000104
【０３９２】
【化１００】
2017002700.tif 000105
【０３９３】
【化１０１】
2017002700.tif 000106
【０３９４】
【化１０２】
2017002700.tif 000107
【０３９５】
【化１０３】
2017002700.tif 000108
【０３９６】
【化１０４】
2017002700.tif 000109
【０３９７】
【化１０５】
2017002700.tif 000110
【０３９８】
【化１０６】
2017002700.tif 000111
【０３９９】
更に、（Ｍ１−１）〜（Ｍ１−８）（Ｍ１−１０）〜（Ｍ１−１３）、（Ｍ２−２）〜（Ｍ２−５）、（Ｍ３−１）、（Ｍ３−４）、（Ｍ３−５）、（Ｍ４−１）、（Ｍ４−２）、（Ｍ４−４）、（Ｍ４−６）、（Ｍ４−７）、（Ｉ−１）〜（Ｉ−１１）、（Ｉ−２２）〜（Ｉ−２５）および（Ｉ−２８）〜（Ｉ−４０）で表される化合物が好ましく、
特に、（Ｍ１−１）、（Ｍ１−３）、（Ｍ１−６）〜（Ｍ１−８）、（Ｍ１−１１）、（Ｍ１−１２）、（Ｍ２−２）、（Ｍ２−４）、（Ｍ３−１）、（Ｍ３−５）、（Ｍ４−２）、（Ｍ４−６）、（Ｍ４−７）および（Ｉ−３３）〜（Ｉ−３７）で表される化合物が好ましい。
【０４００】
一般式（Ｉ）で表される化合物と重合性化合物である一般式（ＲＭ−１）で表される化合物を同時に含有する重合性化合物含有液晶組成物は、低い粘度（η）、低い回転粘性（γ１）、大きな弾性定数（Ｋ３３）および高いＶＨＲが得られるため、これを用いたＰＳＡモードまたはＰＳＶＡモードの液晶表示素子は高速応答と高信頼性の両立を実現できるため、同時に含有することが好ましく、一般式（Ｉ）、一般式（Ｎ−３）で表される化合物および重合性化合物である一般式（ＲＭ−１）を同時に含有することが更に好ましく、一般式（Ｉ）、一般式（Ｎ−３）、一般式（ＩＩ）で表される化合物および重合性化合物である一般式（ＲＭ−１）を同時に含有することも更に好ましく、一般式（Ｉ）、一般式（Ｎ−３）、一般式（ＩＩ）で表される化合物、一般式（ＩＶ−１）〜（ＩＶ−３）からなる群から選ばれる化合物および重合性化合物である一般式（ＲＭ−１）を同時に含有することも更に好ましく、一般式（Ｉ）、一般式（Ｎ−３）、一般式（ＩＩ）、一般式（Ｖ）で表される化合物、一般式（ＩＶ−１）〜（ＩＶ−３）からなる群から選ばれる化合物および重合性化合物である一般式（ＲＭ−１）を同時に含有することも更に好ましく、一般式（Ｉ）、一般式（Ｎ−３）、一般式（ＩＩ）、一般式（Ｎｐ−１）、（Ｎｐ−２）で表される化合物、一般式（ＩＶ−１）〜（ＩＶ−３）からなる群から選ばれる化合物および重合性化合物である一般式（ＲＭ−１）を同時に含有することも更に好ましく、一般式（Ｉ）、一般式（Ｎ−３）、一般式（ＩＩ）、一般式（Ｖ）、一般式（Ｎｐ−１）、（Ｎｐ−２）で表される化合物、一般式（ＩＶ−１）〜（ＩＶ−３）からなる群から選ばれる化合物および重合性化合物である一般式（ＲＭ−１）を同時に含有することも更に好ましい。
【０４０１】
本発明の液晶組成物を用いた液晶表示素子は、高速応答という顕著な特徴を有用しており、特に、アクティブマトリックス駆動用液晶表示素子に有用であり、ＶＡモード、ＰＳＶＡモード、ＰＳＡモード、ＩＰＳモード、ＦＦＳモードまたはＥＣＢモードに適用でき、  本発明の液晶組成物は、ＩＰＳモードまたはＦＦＳモードの液晶表示素子に適用することがより好ましい。すなわち、ＩＰＳモードまたはＦＦＳモードの液晶表示素子に本願発明の液晶組成物を使用すると、透過率と高速応答性を大幅に改善することが可能となる。
【実施例】
【０４０２】
以下に実施例を挙げて本発明を更に詳述するが、本発明はこれらの実施例に限定されるものではない。また、以下の実施例および比較例の組成物における「％」は『質量％』を意味する。実施例において化合物の記載について以下の略号を用いる。【０４０３】
（側鎖）
−ｎ        −ＣｎＨ２ｎ＋１  炭素原子数ｎの直鎖状のアルキル基
ｎ−        ＣｎＨ２ｎ＋１−  炭素原子数ｎの直鎖状のアルキル基
−Ｏｎ      −ＯＣｎＨ２ｎ＋１  炭素原子数ｎの直鎖状のアルコキシル基
ｎＯ−      ＣｎＨ２ｎ＋１Ｏ−  炭素原子数ｎの直鎖状のアルコキシル基
−Ａ−      Ｃ２Ｈ４−
−１Ｏ−    −ＣＨ２Ｏ−
−Ｖ        −ＣＨ＝ＣＨ２
Ｖ−        ＣＨ２＝ＣＨ−
−Ｖ１      −ＣＨ＝ＣＨ−ＣＨ３
１Ｖ−      ＣＨ３−ＣＨ＝ＣＨ−
−２Ｖ      −ＣＨ２−ＣＨ２−ＣＨ＝ＣＨ３
Ｖ２−      ＣＨ３＝ＣＨ−ＣＨ２−ＣＨ２−
−２Ｖ１      −ＣＨ２−ＣＨ２−ＣＨ＝ＣＨ−ＣＨ３
１Ｖ２−      ＣＨ３−ＣＨ＝ＣＨ−ＣＨ２−ＣＨ２
（環構造）【０４０４】
【化１０７】
2017002700.tif 000112
【０４０５】
実施例中、測定した特性は以下の通りである。【０４０６】
Ｔｎｉ  ：ネマチック相−等方性液体相転移温度（℃）
Ｔｃｎ  ：固体相−ネマチック相転移温度（℃）
Δｎ  ：２０℃における屈折率異方性
Δε  ：２０℃における誘電率異方性
η    ：２０℃における粘度（ｍＰａ・ｓ）
γ１  ：２０℃における回転粘性（ｍＰａ・ｓ）
応答速度（τoff/ms）：
試料の応答速度を測定する場合は、セル厚は３．２μｍと３．５μｍ、配向膜はＪＡＬＳ２０９６のテストセルを使用し、Ｖｓｅｌは５Ｖ、Ｖｎｓｅｌは１Ｖ、測定温度は２０℃で、ＡＵＴＲＯＮＩＣ−ＭＥＬＣＨＥＲＳ社のＤＭＳ３０１を用いた。後述の実施例１、２および比較例１〜５ではセル厚は３．２μｍを使用し、実施例３、４および比較例６、７ではセル厚は３．５μｍを使用した。【０４０７】
滴下痕  ：
液晶表示装置の滴下痕の評価は、全面黒表示した場合における白く浮かび上がる滴下痕を目視にて以下の４段階評価で行った。【０４０８】
○：滴下痕無し（優）
◇：滴下痕ごく僅かに有るも許容できるレベル（良）
△：滴下痕僅かに有り、合否判定のボーダーラインレベル（条件付で可）
×：滴下痕有り許容できないレベル（不可）
（実施例１〜６、比較例１〜７）
以下の表１に示すように、実施例１〜実施例２および比較例１〜５の液晶組成物を調製して、前記テストセルにおいてその物性値を測定した。液晶組成物の構成とその物性値の結果は表１のとおりであった。【０４０９】
同様に、以下の表２に示すように、実施例３〜実施例４および比較例６〜比較例７の液晶組成物を調製し、前記テストセルにおいてその物性値を測定した。液晶組成物の構成とその物性値の結果は表２のとおりであった。【０４１０】
なお、電気光学特性（Δε、Ｔｎｉ、Δｎ）が異なると、そもそも応答速度を直接比較できないため実施例および比較例では、電気光学特性を揃えるべく組成比を調整している。また、表１（実施例１〜実施例２および比較例１〜５）で使用したテストセルと表２（実施例３〜実施例４および比較例６〜比較例７）で使用したテストセルとは、セル厚が異なるため、物性値を単純に比較できないことはいうまでもない。【０４１１】
【表１】
2017002700.tif 000113
【０４１２】
【表２】
2017002700.tif 000114
【０４１３】
本発明の液晶組成物の実施例１〜２は、比較例より粘度（η）が小さく、回転粘性（γ１）が小さく、応答速度が小さく、滴下痕が見られなかった。また、実施例３、４は、粘度（η）が小さく、回転粘性（γ１）が小さく、応答速度が小さく、滴下痕が見られなかった。【０４１４】
以上のことから、本発明の液晶組成物は、屈折率異方性（Δｎ）およびネマチック相−等方性液体相転移温度（Ｔｎｉ）を低下させることなく、粘度（η）が十分に小さく、回転粘性（γ１）が十分に小さく、応答速度が速い、負の誘電率異方性（Δε）を有する組成物であるため、これを用いた液晶表示素子は表示品位の優れた応答速度の速いものであることが確認された。
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
一般式（ｉ）：
【化１】
2017002700.tif 000119
（上記一般式（ｉ）中、ＲｉａおよびＲｉｂはそれぞれ独立して、炭素原子数２〜８個のアルケニル基を表し、
Ａｉ１１およびＡｉ１２はそれぞれ独立して、以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子または塩素原子で置換されていても良く、
ｎｉ１１は０〜３の整数を表し、ｎｉ１１が２または３であってＡｉ１１が複数存在する場合は、それらは同一であっても異なっていても良い。）で表される化合物を１種または２種以上と、
一般式（ｉｉ）：
【化２】
2017002700.tif 000120
（上記一般式（ｉｉ）中、Ｒｉｉ１１およびＲｉｉ１２はそれぞれ独立して、炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
Ａｉｉ１１は、以下の基（ａ）および基（ｂ）：
（ａ）１，４−シクロヘキシレン基（この基中に存在する１個の−ＣＨ２−または隣接していない２個以上の−ＣＨ２−は−Ｏ−に置き換えられてもよい。）
（ｂ）１，４−フェニレン基（この基中に存在する１個の−ＣＨ＝または隣接していない２個以上の−ＣＨ＝は−Ｎ＝に置き換えられてもよい。）
からなる群より選ばれる基を表し、上記の基（ａ）および基（ｂ）はそれぞれ独立してシアノ基、フッ素原子または塩素原子で置換されていても良く、
Ｚｉｉ１１は、−ＣＨ２−または−Ｏ−を表し、
ｎｉｉ１１は０〜３の整数を表し、
ｎｉｉ１２は０〜３の整数を表し、ｎｉｉ１１は２または３であってＡｉ１１が複数存在する場合は、それらは同一であっても異なっていても良い。）で表される化合物を１種または２種以上と、
一般式（Ｌ−１）：
【化３】
2017002700.tif 000121
（式中、ＲＬ１１は、直鎖状の炭素原子数２〜５のアルケニル基を表し、ＲＬ１２は、直鎖状の炭素原子数１〜５のアルキル基、直鎖状の炭素原子数１〜４のアルコキシ基または直鎖状の炭素原子数２〜５のアルケニル基を表す。）で表される化合物を１種または２種以上と、を含み、クロマン環を含む化合物を除く液晶組成物。
【請求項２】
一般式（Ｎ−１）、（Ｎ−２）および（Ｎ−３）：
【化４】
2017002700.tif 000122
（式中、ＲＮ１１、ＲＮ１２、ＲＮ２１、ＲＮ２２、ＲＮ３１およびＲＮ３２はそれぞれ独立して、炭素原子数１〜８のアルキル基を表し、該アルキル基中の１個または非隣接の２個以上の−ＣＨ２−はそれぞれ独立して−ＣＨ＝ＣＨ−、−Ｃ≡Ｃ−、−Ｏ−、−ＣＯ−、−ＣＯＯ−またはＯＣＯ−によって置換されていてもよく、
ＡＮ１１、ＡＮ１２、ＡＮ２１、ＡＮ２２、ＡＮ３１およびＡＮ３２はそれぞれ独立して、以下の基（ａ）、基（ｂ）および基（ｃ）：
（ａ）  １，４−シクロヘキシレン基（この基中に存在する１個の−ＣＨ２−または隣接していない２個以上の−ＣＨ２−は−Ｏ−に置き換えられてもよい。）
（ｂ）  １，４−フェニレン基（この基中に存在する１個の−ＣＨ＝または隣接していない２個以上の−ＣＨ＝は−Ｎ＝に置き換えられてもよい。）および
（ｃ）  （ｃ）ナフタレン−２，６−ジイル基、１，２，３，４−テトラヒドロナフタレン−２，６−ジイル基またはデカヒドロナフタレン−２，６−ジイル基（ナフタレン−２，６−ジイル基または１，２，３，４−テトラヒドロナフタレン−２，６−ジイル基中に存在する１個の−ＣＨ＝または隣接していない２個以上の−ＣＨ＝は−Ｎ＝に置き換えられても良い。）
からなる群より選ばれる基を表し、上記の基（ａ）、基（ｂ）および基（ｃ）はそれぞれ独立して、シアノ基、フッ素原子または塩素原子で置換されていても良く、
ＺＮ１１、ＺＮ１２、ＺＮ２１、ＺＮ２２、ＺＮ３１およびＺＮ３２はそれぞれ独立して、単結合−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−またはＣ≡Ｃ−を表し、
ＸＮ２１は水素原子またはフッ素原子を表し、
ＴＮ３１は−ＣＨ２−または酸素原子を表し、
ｎＮ１１、ｎＮ１２、ｎＮ２１、ｎＮ２２、ｎＮ３１およびｎＮ３２はそれぞれ独立して、０〜３の整数を表すが、ｎＮ１１＋ｎＮ１２、ｎＮ２１＋ｎＮ２２およびｎＮ３１＋ｎＮ３２はそれぞれ独立して、１、２または３であり、ｎＮ１１、ｎＮ１２、ｎＮ２１、ｎＮ２２、ｎＮ３１およびｎＮ３２がそれぞれ独立して２または３であってＡＮ１１〜ＡＮ３２、ＺＮ１１〜ＺＮ３２が複数存在する場合は、それらは同一であっても異なっていても良い。但し、上記一般式（Ｎ−１）で表される化合物において、一般式（ｉ）、一般式（ｉｉ）、一般式（Ｎ−２）および一般式（Ｎ−３）で表される化合物を除く。上記一般式（Ｎ−２）で表される化合物において、一般式（Ｎ−３）で表される化合物を除く。）で表される化合物から選ばれる化合物を１種または２種以上さらに含有する、請求項１に記載の液晶組成物。
【請求項３】
一般式（Ｌ）：
【化５】
2017002700.tif 000123
（式中、ＲＬ１およびＲＬ２はそれぞれ独立して、炭素原子数１〜８のアルキル基を表し、該アルキル基中の１個または非隣接の２個以上の−ＣＨ２−はそれぞれ独立して、−ＣＨ＝ＣＨ−、−Ｃ≡Ｃ−、−Ｏ−、−ＣＯ−、−ＣＯＯ−またはＯＣＯ−によって置換されていてもよく、
ｎＬ１は０、１、２または３を表し、
ＡＬ１、ＡＬ２およびＡＬ３はそれぞれ独立して、
（ａ）  １，４−シクロヘキシレン基（この基中に存在する１個の−ＣＨ２−または隣接していない２個以上の−ＣＨ２−は−Ｏ−に置き換えられてもよい。）および
（ｂ）  １，４−フェニレン基（この基中に存在する１個の−ＣＨ＝または隣接していない２個以上の−ＣＨ＝は−Ｎ＝に置き換えられてもよい。）
（ｃ）  （ｃ）ナフタレン−２，６−ジイル基、１，２，３，４−テトラヒドロナフタレン−２，６−ジイル基またはデカヒドロナフタレン−２，６−ジイル基（ナフタレン−２，６−ジイル基または１，２，３，４−テトラヒドロナフタレン−２，６−ジイル基中に存在する１個の−ＣＨ＝または隣接していない２個以上の−ＣＨ＝は−Ｎ＝に置き換えられても良い。）
からなる群より選ばれる基を表し、上記の基（ａ）、基（ｂ）および基（ｃ）はそれぞれ独立して、シアノ基、フッ素原子または塩素原子で置換されていても良く、
ＺＬ１およびＺＬ２はそれぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−またはＣ≡Ｃ−を表し、
ｎＬ１が２または３であってＡＬ２が複数存在する場合は、それらは同一であっても異なっていても良く、ｎＬ１が２または３であってＺＬ３が複数存在する場合は、それらは同一であっても異なっていても良い。但し、一般式（ｉ）、一般式（ｉｉ）、一般式（Ｎ−１）、一般式（Ｎ−２）および一般式（Ｎ−３）で表される化合物を除く。）で表される化合物から選ばれる化合物を１種または２種以上さらに含有する、請求項１または２に記載の液晶組成物。
【請求項４】
前記一般式（ｉ）において、ＲｉａおよびＲｉｂはそれぞれ独立して、以下の式（Ｒ１）から式（Ｒ５）：
【化６】
2017002700.tif 000124
（各式中の黒点は環構造中の炭素原子を表す。）
のいずれかで表されるアルケニル基から選ばれる、請求項１〜３のいずれか１項に記載の液晶組成物。
【請求項５】
重合性化合物を含有する請求項１〜４のいずれか１項に記載の液晶組成物。
【請求項６】
請求項１〜５のいずれか１項に記載の液晶組成物を用いた液晶表示素子。
【請求項７】
前記重合性化合物をポリマー化させてなる液晶層を備えた請求項５に記載の液晶表示素子。
【請求項８】
請求項１〜５のいずれか１項に記載の液晶組成物を用いたアクティブマトリックス駆動液晶表示素子。
【請求項９】
請求項１〜５のいずれか１項に記載の液晶組成物を用いたＶＡモード、ＰＳＡモード、ＰＳＶＡモード、ＩＰＳモード、ＦＦＳモードまたはＥＣＢモード液晶表示素子。
【国際調査報告】
2017002700.tif 000125
2017002700.tif 000126